(57)【要約】  第一画素（１０）及び第二画素（２０）を含む複数の画素を備え、第一画素（１０）は、蛍光発光性の第一化合物を含有する第一発光層（１５）を有し、第二画素（２０）は、遅延蛍光性の第二化合物を含有する第二発光層（２５）を有し、第一画素（１０）及び第二画素（２０）は、第一画素（１０）及び第二画素（２０）に亘って共通して設けられた共通層（５０）を有する、有機ＥＬ発光装置（１）。
2017099160.tif 000002
【特許請求の範囲】
【請求項１】
第一画素及び第二画素を含む複数の画素を備え、
前記第一画素は、蛍光発光性の第一化合物を含有する第一発光層を有し、
前記第二画素は、遅延蛍光性の第二化合物を含有する第二発光層を有し、
前記第一画素及び前記第二画素は、前記第一画素及び前記第二画素に亘って共通して設けられた共通層を有する、
有機ＥＬ発光装置。
【請求項２】
前記共通層は、前記第一発光層と同じ化合物を含有する、
請求項１に記載の有機ＥＬ発光装置。
【請求項３】
前記第一発光層は、さらに第三化合物を含有し、
前記第一化合物の一重項エネルギーＳ１（ＢＤ）と、前記第三化合物の一重項エネルギーＳ１（ＢＨ）とが、Ｓ１（ＢＨ）＞Ｓ１（ＢＤ）の関係を満たす、
請求項１または請求項２に記載の有機ＥＬ発光装置。
【請求項４】
前記第一化合物の７７ＫにおけるエネルギーギャップＴ７７Ｋ（ＢＤ）と、前記第三化合物の７７ＫにおけるエネルギーギャップＴ７７Ｋ（ＢＨ）とが、Ｔ７７Ｋ（ＢＤ）＞Ｔ７７Ｋ（ＢＨ）の関係を満たす、
請求項３に記載の有機ＥＬ発光装置。
【請求項５】
前記共通層を構成する化合物の組成は、前記第一発光層を構成する化合物の組成と異なり、さらに前記第二発光層を構成する化合物の組成とも異なる、
請求項１に記載の有機ＥＬ発光装置。
【請求項６】
前記共通層は、第四化合物を含有する、
請求項５に記載の有機ＥＬ発光装置。
【請求項７】
前記第二化合物のイオン化ポテンシャルＩｐ（ＧＤＦ）と、前記第四化合物のイオン化ポテンシャルＩｐ（Ｃ）とが、Ｉｐ（Ｃ）≧Ｉｐ（ＧＤＦ）の関係を満たす、
請求項６に記載の有機ＥＬ発光装置。
【請求項８】
前記第二化合物のイオン化ポテンシャルＩｐ（ＧＤＦ）と、前記第四化合物のイオン化ポテンシャルＩｐ（Ｃ）とが、Ｉｐ（Ｃ）＞Ｉｐ（ＧＤＦ）の関係を満たす、
請求項６に記載の有機ＥＬ発光装置。
【請求項９】
前記第一発光層は、さらに第三化合物を含有する、
請求項６から請求項８のいずれか一項に記載の有機ＥＬ発光装置。
【請求項１０】
前記第三化合物の７７ＫにおけるエネルギーギャップＴ７７Ｋ（ＢＨ）と、前記第四化合物の７７ＫにおけるエネルギーギャップＴ７７Ｋ（Ｃ）とが、Ｔ７７Ｋ（Ｃ）≧Ｔ７７Ｋ（ＢＨ）の関係を満たす、
請求項９に記載の有機ＥＬ発光装置。
【請求項１１】
前記第三化合物の７７ＫにおけるエネルギーギャップＴ７７Ｋ（ＢＨ）と、前記第四化合物の７７ＫにおけるエネルギーギャップＴ７７Ｋ（Ｃ）とが、Ｔ７７Ｋ（Ｃ）＞Ｔ７７Ｋ（ＢＨ）の関係を満たす、
請求項９に記載の有機ＥＬ発光装置。
【請求項１２】
前記第三化合物の一重項エネルギーＳ１（ＢＨ）と、前記第四化合物の一重項エネルギーＳ１（Ｃ）とが、Ｓ１（Ｃ）≧Ｓ１（ＢＨ）の関係を満たす、
請求項９から請求項１１のいずれか一項に記載の有機ＥＬ発光装置。
【請求項１３】
前記第三化合物の一重項エネルギーＳ１（ＢＨ）と、前記第四化合物の一重項エネルギーＳ１（Ｃ）とが、Ｓ１（Ｃ）＞Ｓ１（ＢＨ）の関係を満たす、
請求項９から請求項１１のいずれか一項に記載の有機ＥＬ発光装置。
【請求項１４】
前記第一化合物の一重項エネルギーＳ１（ＢＤ）と、前記第三化合物の一重項エネルギーＳ１（ＢＨ）とが、Ｓ１（ＢＨ）＞Ｓ１（ＢＤ）の関係を満たす、
請求項９から請求項１３のいずれか一項に記載の有機ＥＬ発光装置。
【請求項１５】
前記第一化合物の７７ＫにおけるエネルギーギャップＴ７７Ｋ（ＢＤ）と、前記第三化合物の７７ＫにおけるエネルギーギャップＴ７７Ｋ（ＢＨ）とが、Ｔ７７Ｋ（ＢＤ）＞Ｔ７７Ｋ（ＢＨ）の関係を満たす、
請求項９から請求項１４のいずれか一項に記載の有機ＥＬ発光装置。
【請求項１６】
前記第一発光層は、さらに第三化合物を含有し、
前記第一化合物の一重項エネルギーＳ１（ＢＤ）と、前記第三化合物の一重項エネルギーＳ１（ＢＨ）とが、Ｓ１（ＢＨ）＞Ｓ１（ＢＤ）の関係を満たす、
請求項５に記載の有機ＥＬ発光装置。
【請求項１７】
前記第一化合物の７７ＫにおけるエネルギーギャップＴ７７Ｋ（ＢＤ）と、前記第三化合物の７７ＫにおけるエネルギーギャップＴ７７Ｋ（ＢＨ）とが、Ｔ７７Ｋ（ＢＤ）＞Ｔ７７Ｋ（ＢＨ）の関係を満たす、
請求項１６に記載の有機ＥＬ発光装置。
【請求項１８】
前記第二発光層は、さらに蛍光発光性の第五化合物を含有し、
前記第二化合物の一重項エネルギーＳ１（ＧＤＦ）と、前記第五化合物の一重項エネルギーＳ１（ＧＤＰ）とが、Ｓ１（ＧＤＦ）＞Ｓ１（ＧＤＰ）の関係を満たす、
請求項１から請求項１７のいずれか一項に記載の有機ＥＬ発光装置。
【請求項１９】
前記第二発光層は、さらに第六化合物を含有し、
前記第二化合物の一重項エネルギーＳ１（ＧＤＦ）と、前記第六化合物の一重項エネルギーＳ１（ＧＤＳ）とが、Ｓ１（ＧＤＳ）＞Ｓ１（ＧＤＦ）の関係を満たす、
請求項１から請求項１８のいずれか一項に記載の有機ＥＬ発光装置。
【請求項２０】
前記第一発光層からの発光のピーク波長は、前記第二発光層からの発光のピーク波長よりも小さい、
請求項１から請求項１９のいずれか一項に記載の有機ＥＬ発光装置。
【請求項２１】
前記第一化合物は、青色蛍光発光性の化合物である、
請求項１から請求項２０のいずれか一項に記載の有機ＥＬ発光装置。
【請求項２２】
前記第二発光層からの発光は、緑色または赤色を呈する、
請求項１から請求項２１のいずれか一項に記載の有機ＥＬ発光装置。
【請求項２３】
前記共通層は、遅延蛍光性の化合物を含有しない、
請求項１から請求項２２のいずれか一項に記載の有機ＥＬ発光装置。
【請求項２４】
前記第二発光層は、燐光発光性の金属錯体を含有しない、
請求項１から請求項２３のいずれか一項に記載の有機ＥＬ発光装置。
【請求項２５】
第三画素をさらに備え、
前記第三画素は、遅延蛍光性の第七化合物を含有する第三発光層を有し、
前記共通層は、前記第一画素、前記第二画素及び前記第三画素に亘って共通して設けられている、
請求項１から請求項２４のいずれか一項に記載の有機ＥＬ発光装置。
【請求項２６】
前記第三発光層は、さらに蛍光発光性の第八化合物を含有し、
前記第七化合物の一重項エネルギーＳ１（ＲＤＦ）と、前記第八化合物の一重項エネルギーＳ１（ＲＤＰ）とが、Ｓ１（ＲＤＦ）＞Ｓ１（ＲＤＰ）の関係を満たす、
請求項２５に記載の有機ＥＬ発光装置。
【請求項２７】
前記第一画素は、青色の発光を呈し、
前記第二画素は、緑色の発光を呈し、
前記第三画素は、赤色の発光を呈する、
請求項２５または請求項２６に記載の有機ＥＬ発光装置。
【請求項２８】
前記第一画素及び前記第二画素を含む複数の画素は、陽極及び陰極を有し、
前記共通層は、前記陽極と前記陰極との間に設けられ、
前記第一発光層及び前記第二発光層は、前記共通層と前記陽極との間に設けられている、
請求項１から請求項２７のいずれか一項に記載の有機ＥＬ発光装置。
【請求項２９】
前記陽極と前記第一発光層との間、並びに前記陽極と前記第二発光層との間に、正孔輸送層を含む、
請求項２８に記載の有機ＥＬ発光装置。
【請求項３０】
前記陰極と前記共通層との間に電子輸送層を含む、
請求項２８または請求項２９に記載の有機ＥＬ発光装置。
【請求項３１】
前記共通層は、前記第一発光層及び前記第二発光層と接している、
請求項１から請求項３０のいずれか一項に記載の有機ＥＬ発光装置。
【請求項３２】
請求項１から請求項３１のいずれか一項に記載の有機ＥＬ発光装置を備える電子機器。
【発明の詳細な説明】
【技術分野】
【０００１】
本発明は、有機ＥＬ発光装置及び電子機器に関する。
【背景技術】
【０００２】
従来、ディスプレイに用いられる発光装置としては、液晶表示装置などが用いられていたが、近年、新たな発光装置として、有機エレクトロルミネッセンス素子（以下、有機ＥＬ素子と略記する場合がある。）を用いた有機ＥＬ発光装置も実用化されつつある。有機ＥＬ素子では、陽極と陰極との間に、発光層を含む発光帯域を備え、発光層に注入された正孔と電子との再結合によって生じる励起子（エキシトン）エネルギーから発光を得る。【０００３】
カラーディスプレイに用いられる発光装置の方式としては、例えば、３色発光方式が採用されている。３色発光方式では、赤色（Ｒ）、緑色（Ｇ）及び青色（Ｂ）の光の三原色を発光可能な素子をそれぞれ形成し、各色の発光強度を制御することでカラー表示を得る。
例えば、特許文献１には、陽極、陰極、正孔輸送帯域、発光層、及び電子輸送帯域を備え、発光層は、赤色発光層、緑色燐光発光層及び青色蛍光発光層から形成され、電子輸送帯域には、これら発光層に隣接して共通の電子輸送層が設けられた有機ＥＬ素子が記載されている。特許文献１に記載の有機ＥＬ素子において、電子輸送層を構成する材料として、緑色燐光発光層のホストとのアフィニティ差が０．４ｅＶ以内という条件を満たす材料が用いられている。
【先行技術文献】
【特許文献】
【０００４】
【特許文献１】国際公開第２０１０／１４３４３４号
【発明の概要】
【発明が解決しようとする課題】
【０００５】
本発明の目的は、複数の画素に亘って共通して設けられる共通層に使用できる化合物の選択の幅を広げつつ、長寿命化させることのできる有機ＥＬ発光装置を提供すること、及び当該有機ＥＬ発光装置を備える電子機器を提供することである。
【課題を解決するための手段】
【０００６】
本発明の一態様によれば、第一画素及び第二画素を含む複数の画素を備え、前記第一画素は、蛍光発光性の第一化合物を含有する第一発光層を有し、前記第二画素は、遅延蛍光性の第二化合物を含有する第二発光層を有し、前記第一画素及び前記第二画素は、前記第一画素及び前記第二画素に亘って共通して設けられた共通層を有する有機ＥＬ発光装置が提供される。【０００７】
本発明の一態様によれば、前述の本発明の一態様に係る有機ＥＬ発光装置を備える電子機器が提供される。【０００８】
本発明によれば、複数の画素に亘って共通して設けられる共通層に使用できる化合物の選択の幅を広げつつ、長寿命化させることのできる有機ＥＬ発光装置を提供すること、及び当該有機ＥＬ発光装置を備える電子機器を提供することができる。
【図面の簡単な説明】
【０００９】
【図１】第一実施形態に係る有機ＥＬ発光装置の概略図である。
【図２】過渡ＰＬを測定する装置の概略図である。
【図３】過渡ＰＬの減衰曲線の一例を示す図である。
【図４】第二実施形態に係る有機ＥＬ発光装置の概略図である。
【図５】第三実施形態に係る有機ＥＬ発光装置の概略図である。
【発明を実施するための形態】
【００１０】
〔第一実施形態〕
図１には、本実施形態に係る有機ＥＬ発光装置１の概略図が示されている。
有機ＥＬ発光装置１は、第一画素１０、第二画素２０、及び第三画素３０を有する。本実施形態では、有機ＥＬ発光装置１は、第一画素１０、第二画素２０、及び第三画素３０を並列に有する。本実施形態では、第一画素１０が青色の発光を呈し、第二画素２０が緑色の発光を呈し、第三画素３０が赤色の発光を呈する有機ＥＬ発光装置１を例に挙げて説明する。有機ＥＬ発光装置１の各画素は、有機ＥＬ素子としての構成を備える（以下の実施形態等においても同様）。
【００１１】
有機ＥＬ発光装置１は、陽極２、正孔注入層３、正孔輸送層４、発光帯域５、共通層５０、電子輸送層６、電子注入層７、及び陰極８を含んでいる。陽極２、正孔注入層３、正孔輸送層４、発光帯域５、共通層５０、電子輸送層６、電子注入層７、及び陰極８は、この順番で積層されている。
【００１２】
発光帯域５の構成は、第一画素１０、第二画素２０及び第三画素３０において、それぞれ異なる。発光帯域５は、第一画素１０において第一発光層１５を有し、第二画素２０において第二発光層を有し、第三画素３０において第三発光層３５を有している。
【００１３】
・共通層
共通層５０は、陽極２と陰極８との間に設けられた層であって、第一画素１０、第二画素２０及び第三画素３０に亘って共通して設けられた層である。共通層５０は、発光帯域５と電子輸送層６との間に設けられている。共通層５０は、発光帯域５の陰極側において、発光帯域５と接合している。
【００１４】
共通層５０は、第一発光層１５と同じ化合物を含有する。共通層５０は、遅延蛍光性の化合物を含有しない。共通層５０は、燐光発光性の金属錯体を含有しないことが好ましい。
第一発光層１５が複数種類の化合物を含有する場合には、共通層５０も第一発光層１５と同じ種類の化合物を含有する。本明細書において、同じ化合物を含有するとは、例えば、第一発光層１５が、Ｘ化合物及びＹ化合物を含有する場合には、共通層５０もＸ化合物及びＹ化合物を含有する場合をいう。すなわち、本明細書において、同じ化合物を含有するとは、第一発光層１５に含まれる化合物と共通層５０に含まれる化合物が実質的に一致する場合をいう。なお、実質的に一致するとは、第一発光層に含まれる化合物と共通層に含まれる化合物とが一致する場合や、その他、例えば、両層の化合物の相違が、第一発光層や共通層を形成する際の原料に由来して不可避的に混入してしまう微量な不純物等に由来する場合なども、実質的に一致する場合とする。
一方で、例えば、第一発光層１５が、Ｘ化合物及びＹ化合物を含有し、共通層５０がＸ化合物、Ｙ化合物、及びＺ化合物を含有する場合や、第一発光層１５が、Ｘ化合物及びＹ化合物を含有し、共通層５０がＸ化合物を含有しＹ化合物を含有しない場合や、並びに第一発光層１５が、Ｘ化合物、Ｙ化合物、及びＺ化合物を含有し、共通層５０がＺ化合物を含有しＸ化合物及びＹ化合物を含有しない場合などのように、第一発光層１５に含まれる化合物と共通層５０に含まれる化合物が実質的に一致しない場合は、同じ化合物を含有するとの場合に当てはまらない。
本実施形態によれば、共通層５０は、第一発光層１５と同じ化合物を含有するため、有機ＥＬ発光装置１の製造工程を簡略化することができる。例えば、共通層５０の形成の際は、第二発光層２５及び第三発光層３５を形成した後に、第一画素１０、第二画素２０及び第三画素３０に亘って共通して設けられる共通層５０を第一画素１０の第一発光層１５として成膜することができる。
【００１５】
・第一画素
第一画素１０は、陽極２、正孔注入層３、正孔輸送層４、第一発光層１５、共通層５０、電子輸送層６、電子注入層７及び陰極８によって構成される。第一画素１０の発光帯域５は、正孔輸送層４と電子輸送層６との間に、非共通層としての第一発光層１５を有する。
【００１６】
第一発光層１５は、蛍光発光性の第一化合物と、第三化合物と、を含有している。第一発光層１５は、遅延蛍光性の化合物を含有しない。第一発光層１５は、燐光発光性の金属錯体を含有しないことが好ましい。
第一化合物の一重項エネルギーＳ１（ＢＤ）と、第三化合物の一重項エネルギーＳ１（ＢＨ）とが、Ｓ１（ＢＨ）＞Ｓ１（ＢＤ）の関係を満たす。
本実施形態では、第一発光層１５と共通層５０とは、同じ化合物を含有するので、共通層も第一化合物と第三化合物とを含有している。そのため、第一画素１０において正孔輸送層４と電子輸送層６との間に設けられた有機化合物層（第一発光層１５及び共通層５０）全体が、発光層として機能するともいえる。
有機ＥＬ発光装置１において、第一化合物の７７ＫにおけるエネルギーギャップＴ７７Ｋ（ＢＤ）と、第三化合物の７７ＫにおけるエネルギーギャップＴ７７Ｋ（ＢＨ）とが、Ｔ７７Ｋ（ＢＤ）＞Ｔ７７Ｋ（ＢＨ）の関係を満たすことが好ましい。７７Ｋにおけるエネルギーギャップについては、後に説明する。
【００１７】
第一化合物は、青色蛍光発光性の化合物であることが好ましい。第一化合物の発光ピーク波長は、４００ｎｍ以上４８０ｎｍ以下であることが好ましく、４３０ｎｍ以上４７０ｎｍ以下であることがより好ましい。
なお、本明細書において、発光ピーク波長とは、測定対象化合物が１０−６モル／リットル以上１０−５モル／リットル以下の濃度で溶解しているトルエン溶液について、測定した発光スペクトラムにおける発光強度が最大となる発光スペクトルのピーク波長をいう。
【００１８】
・第二画素
第二画素２０は、陽極２、正孔注入層３、正孔輸送層４、第二発光層２５、共通層５０、電子輸送層６、電子注入層７及び陰極８によって構成される。第二画素２０の発光帯域５は、正孔輸送層４と電子輸送層６との間に、非共通層としての第二発光層２５を有する。第二発光層２５は、共通層５０と接合している。
【００１９】
第二発光層２５は、第六化合物と、遅延蛍光性の第二化合物と、蛍光発光性の第五化合物と、を含有する。第二発光層２５と共通層５０とは、互いに異なる化合物を含有する。第二発光層２５は、燐光発光性の金属錯体を含有しない。
【００２０】
第五化合物は緑色蛍光発光性の化合物であることが好ましい。第二発光層２５からの発光は、緑色を呈することが好ましい。第二発光層２５からの発光のピーク波長は、４８０ｎｍ以上５８０ｎｍ以下であることが好ましく、５００ｎｍ以上５６０ｎｍ以下であることがより好ましい。 
【００２１】
・第三画素
第三画素３０は、陽極２、正孔注入層３、正孔輸送層４、第三発光層３５、共通層５０、電子輸送層６、電子注入層７及び陰極８によって構成される。第三画素３０の発光帯域５は、正孔輸送層４と電子輸送層６との間に、非共通層としての第三発光層３５を有する。第三発光層３５は、共通層５０と接合している。
【００２２】
第三発光層３５は、第九化合物と、遅延蛍光性の第七化合物と、蛍光発光性の第八化合物と、を含有する。第三発光層３５と共通層５０とは、互いに異なる化合物を含有する。第三発光層３５は、燐光発光性の金属錯体を含有しない。
【００２３】
第八化合物は赤色蛍光発光性の化合物であることが好ましい。第三発光層３５からの発光は、赤色を呈することが好ましい。第三発光層３５からの発光のピーク波長は、５８０ｎｍ以上７００ｎｍ以下であることが好ましく、６００ｎｍ以上６８０ｎｍ以下であることがより好ましい。 
【００２４】
第一発光層１５からの発光のピーク波長は、第二発光層２５からの発光のピーク波長よりも小さいことが好ましく、さらに第二発光層２５からの発光のピーク波長は、第三発光層３５からの発光のピーク波長よりも小さいことが好ましい。
【００２５】
・遅延蛍光性
遅延蛍光（熱活性化遅延蛍光）については、「有機半導体のデバイス物性」（安達千波矢編、講談社、２０１２年４月１日発行）の２６１〜２６８ページで解説されている。その文献の中で、蛍光発光材料の励起一重項状態と励起三重項状態のエネルギー差ΔＥ１３を小さくすることができれば、通常は遷移確率が低い励起三重項状態から励起一重項状態への逆エネルギー移動が高確率で生じ、熱活性化遅延蛍光（Ｔｈｅｒｍａｌｌｙ  Ａｃｔｉｖａｔｅｄ  ｄｅｌａｙｅｄ  Ｆｌｕｏｒｅｓｃｅｎｃｅ，ＴＡＤＦ）が発現すると説明されている。さらに、当該文献中の図１０．３８で、遅延蛍光の発生メカニズムが説明されている。本実施形態における遅延蛍光性化合物は、このようなメカニズムで発生する熱活性化遅延蛍光を示す化合物である。遅延蛍光の発光は過渡ＰＬ（Ｐｈｏｔｏ  Ｌｕｍｉｎｅｓｃｅｎｃｅ）測定により確認できる。
【００２６】
過渡ＰＬ測定から得た減衰曲線に基づいて遅延蛍光の挙動を解析することもできる。過渡ＰＬ測定とは、試料にパルスレーザーを照射して励起させ、照射を止めた後のＰＬ発光の減衰挙動（過渡特性）を測定する手法である。ＴＡＤＦ材料におけるＰＬ発光は、最初のＰＬ励起で生成する一重項励起子からの発光成分と、三重項励起子を経由して生成する一重項励起子からの発光成分に分類される。最初のＰＬ励起で生成する一重項励起子の寿命は、ナノ秒オーダーであり、非常に短い。そのため、当該一重項励起子からの発光は、パルスレーザーを照射後、速やかに減衰する。
一方、遅延蛍光は、寿命の長い三重項励起子を経由して生成する一重項励起子からの発光であるため、ゆるやかに減衰する。このように最初のＰＬ励起で生成する一重項励起子からの発光と、三重項励起子を経由して生成する一重項励起子からの発光とでは、時間的に大きな差がある。そのため、遅延蛍光由来の発光強度を求めることができる。
【００２７】
図２には、過渡ＰＬを測定するための例示的装置の概略図が示されている。
本実施形態の過渡ＰＬ測定装置１００は、所定波長の光を照射可能なパルスレーザー部１０１と、測定試料を収容する試料室１０２と、測定試料から放射された光を分光する分光器１０３と、２次元像を結像するためのストリークカメラ１０４と、２次元像を取り込んで解析するパーソナルコンピュータ１０５と、を備える。なお、過渡ＰＬの測定は、本実施形態で説明する装置に限定されない。
試料室１０２に収容される試料は、マトリックス材料に対し、ドーピング材料が１２質量％の濃度でドープされた薄膜を石英基板に成膜することで得られる。
試料室１０２に収容された薄膜試料に対し、パルスレーザー部１０１からパルスレーザーを照射して、ドーピング材料を励起させる。励起光の照射方向に対して９０度の方向へ発光を取り出し、取り出した光を分光器１０３で分光し、ストリークカメラ１０４内で２次元像を結像する。その結果、縦軸が時間に対応し、横軸が波長に対応し、輝点が発光強度に対応する２次元画像を得ることができる。この２次元画像を所定の時間軸で切り出すと、縦軸が発光強度であり、横軸が波長である発光スペクトルを得ることができる。また、当該２次元画像を波長軸で切り出すと、縦軸が発光強度の対数であり、横軸が時間である減衰曲線（過渡ＰＬ）を得ることができる。
【００２８】
例えば、マトリックス材料として、下記参考化合物Ｍ１を用い、ドーピング材料として下記参考化合物ＤＰ１を用いて上述のようにして薄膜試料Ａを作製し、過渡ＰＬ測定を行った。
【００２９】
【化１】
2017099160.tif 000003
【００３０】
ここでは、前述の薄膜試料Ａ、及び薄膜試料Ｂを用いて減衰曲線を解析した。薄膜試料Ｂは、マトリックス材料として下記参考化合物Ｍ２を用い、ドーピング材料として前記参考化合物ＤＰ１を用いて、上述のようにして薄膜試料を作製した。
図３には、薄膜試料Ａ及び薄膜試料Ｂについて測定した過渡ＰＬから得た減衰曲線が示されている。
【００３１】
【化２】
2017099160.tif 000004
【００３２】
上記したように過渡ＰＬ測定によって、縦軸を発光強度とし、横軸を時間とする発光減衰曲線を得ることができる。この発光減衰曲線に基づいて、光励起により生成した一重項励起状態から発光する蛍光と、三重項励起状態を経由し、逆エネルギー移動により生成する一重項励起状態から発光する遅延蛍光との、蛍光強度比を見積もることができる。遅延蛍光性の材料では、素早く減衰する蛍光の強度に対し、緩やかに減衰する遅延蛍光の強度の割合が、ある程度大きい。
本実施形態における遅延蛍光発光量は、図２の装置を用いて求めることができる。前記遅延蛍光性化合物は、当該遅延蛍光性化合物が吸収する波長のパルス光（パルスレーザーから照射される光）で励起された後、当該励起状態から即座に観察されるＰｒｏｍｐｔ発光（即時発光）と、当該励起後、即座には観察されず、その後観察されるＤｅｌａｙ発光（遅延発光）とが存在する。本実施形態においては、Ｄｅｌａｙ発光（遅延発光）の量がＰｒｏｍｐｔ発光（即時発光）の量に対して５％以上であることが好ましい。具体的には、Ｐｒｏｍｐｔ発光（即時発光）の量をＸＰとし、Ｄｅｌａｙ発光（遅延発光）の量をＸＤとしたときに、ＸＤ／ＸＰの値が０．０５以上であることが好ましい。
Ｐｒｏｍｐｔ発光とＤｅｌａｙ発光の量は、“Ｎａｔｕｒｅ  ４９２，  ２３４−２３８，  ２０１２”に記載された方法と同様の方法により求めることができる。なお、Ｐｒｏｍｐｔ発光及びＤｅｌａｙ発光の量の算出に使用される装置は、前記文献に記載の装置に限定されない。
また、遅延蛍光性の測定に用いられる試料は、例えば、遅延蛍光性化合物と下記化合物ＴＨ−２とを、遅延蛍光性化合物の割合が１２質量％となるように石英基板の上に共蒸着し、膜厚１００ｎｍの薄膜を形成した試料を使用することができる。
【００３３】
【化３】
2017099160.tif 000005
【００３４】
・ＴＡＤＦ機構
遅延蛍光性化合物としてΔＳＴ（ＤＦ）が小さい化合物を用いることが好ましく、外部から与えられる熱エネルギーによって、遅延蛍光性化合物の三重項準位から遅延蛍光性化合物の一重項準位への逆項間交差が起こり易くなる。有機ＥＬ素子内部の電気励起された励起子の励起三重項状態が、逆項間交差によって、励起一重項状態へスピン交換がされるエネルギー状態変換機構をＴＡＤＦ機構と呼ぶ。最低励起一重項状態Ｓ１と最低励起三重項状態Ｔ１との差を、ΔＳＴとして定義する。
【００３５】
本実施形態では、第二画素２０の第二発光層２５及び第三画素３０の第三発光層３５は、それぞれ遅延蛍光性化合物及び蛍光発光性化合物を含んでいる。遅延蛍光性化合物としてΔＳＴ（ＤＦ）の小さな化合物を用いると、最低励起三重項状態Ｔ１（ＤＦ）は、熱エネルギーにより、最低励起一重項状態Ｓ１（ＤＦ）への逆項間交差が可能である。そして、遅延蛍光性化合物の最低励起一重項状態Ｓ１（ＤＦ）からのフェルスター型エネルギー移動により蛍光発光性化合物の最低励起一重項状態Ｓ１（ＦＬ）が生成する。この結果、蛍光発光性化合物の最低励起一重項状態Ｓ１（ＦＬ）からの蛍光発光を観測することができる。
【００３６】
本実施形態では、第二画素２０の第二発光層２５は、遅延蛍光性の第二化合物及び蛍光発光性の第五化合物を含んでいる。そのため、遅延蛍光性化合物の最低励起一重項状態Ｓ１（Ｍ２）からのフェルスター型エネルギー移動により蛍光発光性の第五化合物の最低励起一重項状態Ｓ１（Ｍ５）が生成する。この結果、蛍光発光性の第五化合物の最低励起一重項状態Ｓ１（Ｍ５）からの蛍光発光を観測することができる。
【００３７】
第二発光層２５において、第二化合物、第五化合物、及び第六化合物は、以下のような関係を満たすことが好ましい。
第二化合物の一重項エネルギーＳ１（ＧＤＦ）と、第五化合物の一重項エネルギーＳ１（ＧＤＰ）とが、Ｓ１（ＧＤＦ）＞Ｓ１（ＧＤＰ）の関係を満たすことが好ましい。
【００３８】
第二化合物の一重項エネルギーＳ１（ＧＤＦ）と、第六化合物の一重項エネルギーＳ１（ＧＤＳ）とが、Ｓ１（ＧＤＳ）＞Ｓ１（ＧＤＦ）の関係を満たすことが好ましい。
【００３９】
第二発光層２５において、Ｓ１（ＧＤＳ）＞Ｓ１（ＧＤＦ）＞Ｓ１（ＧＤＰ）の関係を満たすことが好ましい。
【００４０】
本実施形態では、第三画素３０の第三発光層３５は、遅延蛍光性の第七化合物及び蛍光発光性の第八化合物を含んでいる。そのため、遅延蛍光性の第七化合物の最低励起一重項状態Ｓ１（Ｍ７）からのフェルスター型エネルギー移動により蛍光発光性の第八化合物の最低励起一重項状態Ｓ１（Ｍ８）が生成する。この結果、蛍光発光性の第八化合物の最低励起一重項状態Ｓ１（Ｍ８）からの蛍光発光を観測することができる。
【００４１】
第三発光層３５において、第七化合物、第八化合物、及び第九化合物は、以下のような関係を満たすことが好ましい。
第七化合物の一重項エネルギーＳ１（ＲＤＦ）と、第八化合物の一重項エネルギーＳ１（ＲＤＰ）とが、Ｓ１（ＲＤＦ）＞Ｓ１（ＲＤＰ）の関係を満たすことが好ましい。
【００４２】
第七化合物の一重項エネルギーＳ１（ＲＤＦ）と、第九化合物の一重項エネルギーＳ１（ＲＤＳ）とが、Ｓ１（ＲＤＳ）＞Ｓ１（ＲＤＦ）の関係を満たすことが好ましい。
【００４３】
第三発光層３５において、Ｓ１（ＲＤＳ）＞Ｓ１（ＲＤＦ）＞Ｓ１（ＲＤＰ）の関係を満たすことが好ましい。
【００４４】
本実施形態のように、各画素の発光層が燐光発光層ではなく、蛍光発光層（第一発光層１５）または遅延蛍光性の化合物を含む発光層（第二発光層２５及び第三発光層３５）を備えることで、複数の画素に亘って共通して設けられる共通層５０に使用できる化合物の選択の幅を広げつつ、有機ＥＬ発光装置１を長寿命化させることができる。さらに、互いに異なる発光色（赤色、緑色及び青色）を呈する複数の画素を有する有機ＥＬ発光装置１においても、共通層５０を各画素に亘って共通して設ければよいため、有機ＥＬ発光装置１の構成や製造工程を簡素化できる。
従来、各画素の発光層として燐光発光層を用いた有機ＥＬ発光装置が提案されている。このような有機ＥＬ発光装置では、燐光発光層を効率的に発光させるため、共通層に使用できる化合物がある程度限られていた。共通層に用いた化合物が特定の条件を満たしていない場合、燐光発光層の内部で生成した三重項励起子が燐光発光前に共通層へ移動して（漏れて）しまい、燐光発光層の発光効率が低下するためである。そこで、例えば、特許文献１に記載の有機ＥＬ素子においては、共通層に相当する電子輸送層を構成する材料として、緑色燐光発光層のホストとのアフィニティ差が０．４ｅＶ以内という条件を満たす材料が用いられている。このように、燐光発光層を用いた有機ＥＬ発光装置の発光効率の低下を防ぐためには、特許文献１に記載の条件を満たす特定の材料を用いることが必要であった。
一方、有機ＥＬ発光装置１によれば、第二発光層２５及び第三発光層３５は、燐光発光層ではなく、遅延蛍光性の化合物を含む発光層であり、燐光発光層における発光機構とは異なるＴＡＤＦ機構により発光する層である。そのため、燐光発光層を採用する場合の条件が課されず、共通層に使用できる化合物の制限を少なくすることができる。さらに、有機ＥＬ発光装置１では、第二発光層２５及び第三発光層３５は、蛍光発光性の化合物を含み、各発光層の蛍光発光性の化合物を発光中心としている。蛍光発光性の化合物は、燐光発光層に含まれる燐光発光性の金属錯体よりも耐久性が高い。そのため、本実施形態によれば、燐光発光層を含む有機ＥＬ発光装置に比べて、有機ＥＬ発光装置１を長寿命化させることができる。
また、有機ＥＬ発光装置１によれば、燐光発光層を含む有機ＥＬ発光装置に比べて、駆動電圧を低下させることができる。その理由としては、遅延蛍光性の化合物を励起させるのに必要なエネルギーが、燐光発光層に含まれる材料を励起させるのに必要なエネルギーよりも小さいためと考えられる。
【００４５】
有機ＥＬ発光装置１において、第二発光層２５及び第三発光層３５は、それぞれ蛍光発光性化合物を含んでいる。蛍光発光性化合物は、遅延蛍光性化合物や燐光発光性化合物よりも吸光係数が高いため、フェルスター型エネルギー移動効率が向上し、遅延蛍光性化合物からのエネルギーを受け取り易い。よって、有機ＥＬ発光装置１は、発光効率の点でより好ましい。
【００４６】
・三重項エネルギーと７７［Ｋ］におけるエネルギーギャップとの関係
ここで、三重項エネルギーと７７［Ｋ］におけるエネルギーギャップとの関係について説明する。本実施形態では、７７［Ｋ］におけるエネルギーギャップは、通常定義される三重項エネルギーとは異なる点がある。
三重項エネルギーの測定は、次のようにして行われる。まず、測定対象となる化合物を適切な溶媒中に溶解した溶液を石英ガラス管内に封入した試料を作製する。この試料について、低温（７７［Ｋ］）で燐光スペクトル（縦軸：燐光発光強度、横軸：波長とする。）を測定し、この燐光スペクトルの短波長側の立ち上がりに対して接線を引き、その接線と横軸との交点の波長値に基づいて、所定の換算式から三重項エネルギーを算出する。
ここで、本実施形態に用いる遅延蛍光性化合物としては、ΔＳＴが小さい化合物であることが好ましい。ΔＳＴが小さいと、低温（７７［Ｋ］）状態でも、項間交差、及び逆項間交差が起こりやすく、励起一重項状態と励起三重項状態とが混在する。その結果、上記と同様にして測定されるスペクトルは、励起一重項状態及び励起三重項状態の両者からの発光を含んでおり、いずれの状態から発光したのかについて峻別することは困難であるが、基本的には三重項エネルギーの値が支配的と考えられる。
そのため、本実施形態では、通常の三重項エネルギーＴと測定手法は同じであるが、その厳密な意味において異なることを区別するため、次のようにして測定される値をエネルギーギャップＴ７７Ｋと称する。測定対象となる化合物をＥＰＡ（ジエチルエーテル：イソペンタン：エタノール＝５：５：２（容積比））中に、濃度が１０μｍｏｌ／Ｌとなるように溶解し、この溶液を石英セル中に入れて測定試料とする。この測定試料について、低温（７７［Ｋ］）で燐光スペクトル（縦軸：燐光発光強度、横軸：波長とする。）を測定し、この燐光スペクトルの短波長側の立ち上がりに対して接線を引き、その接線と横軸との交点の波長値λｅｄｇｅ［ｎｍ］に基づいて、次の換算式（Ｆ１）から算出されるエネルギー量を７７［Ｋ］におけるエネルギーギャップＴ７７Ｋとする。
換算式（Ｆ１）：Ｔ７７Ｋ［ｅＶ］＝１２３９．８５／λｅｄｇｅ
燐光スペクトルの短波長側の立ち上がりに対する接線は以下のように引く。燐光スペクトルの短波長側から、スペクトルの極大値のうち、最も短波長側の極大値までスペクトル曲線上を移動する際に、長波長側に向けて曲線上の各点における接線を考える。この接線は、曲線が立ち上がるにつれ（つまり縦軸が増加するにつれ）、傾きが増加する。この傾きの値が極大値をとる点において引いた接線（すなわち変曲点における接線）が、当該燐光スペクトルの短波長側の立ち上がりに対する接線とする。
なお、スペクトルの最大ピーク強度の１５％以下のピーク強度をもつ極大点は、上述の最も短波長側の極大値には含めず、最も短波長側の極大値に最も近い、傾きの値が極大値をとる点において引いた接線を当該燐光スペクトルの短波長側の立ち上がりに対する接線とする。
燐光の測定には、（株）日立ハイテクノロジー製のＦ−４５００形分光蛍光光度計本体を用いることができる。なお、測定装置はこの限りではなく、冷却装置及び低温用容器と、励起光源と、受光装置とを組み合わせることにより、測定してもよい。
【００４７】
・一重項エネルギーＳ１
一重項エネルギーＳ１は、次のようにして測定される。
測定対象となる化合物を石英基板上に膜厚１００ｎｍで蒸着して試料を作製し、常温（３００Ｋ）でこの試料の発光スペクトル（縦軸：発光強度、横軸：波長とする。）を測定する。この発光スペクトルの短波長側の立ち上がりに対して接線を引き、その接線と横軸との交点の波長値λｅｄｇｅ［ｎｍ］に基づいて、次に示す換算式（Ｆ２）から算出される。
換算式（Ｆ２）：Ｓ１［ｅＶ］＝１２３９．８５／λｅｄｇｅ
吸収スペクトルは、分光光度計で測定する。例えば、日立社製の分光光度計（装置名：Ｕ３３１０）等を用いることができる。
【００４８】
発光スペクトルの短波長側の立ち上がりに対する接線は以下のように引く。発光スペクトルの短波長側から、スペクトルの極大値のうち、最も短波長側の極大値までスペクトル曲線上を移動する際に、長波長側に向けて曲線上の各点における接線を考える。この接線は、曲線が立ち上がるにつれ（つまり縦軸が増加するにつれ）、傾きが増加する。この傾きの値が極大値をとる点において引いた接線（すなわち変曲点における接線）が、当該発光スペクトルの短波長側の立ち上がりに対する接線とする。
なお、スペクトルの最大ピーク強度の１５％以下のピーク強度をもつ極大点は、上述の最も短波長側の極大値には含めず、最も短波長側の極大値に最も近い、傾きの値が極大値をとる点において引いた接線を当該発光スペクトルの短波長側の立ち上がりに対する接線とする。
なお、石英基板上に蒸着した試料を用いた測定結果と、溶液を用いた測定結果とが大きく異なる場合には、その原因として分子の会合体の形成や溶媒との強い相互作用などが考えられる。そのため、測定対象となる化合物と、エネルギーギャップが大きくエキサイプレックスを形成しない適切な他の材料とを、石英基板上に共蒸着した試料を用いて上記の測定を行うこともできる。
【００４９】
本実施形態に係る遅延蛍光性の化合物は、例えば、下記一般式（１）で表される。
【００５０】
【化４】
2017099160.tif 000006
【００５１】
前記一般式（１）において、
Ａは下記一般式（ａ−１）〜（ａ−７）から選ばれる部分構造を有する基であり、Ａが複数存在する場合、複数のＡは互いに同一であるか、または異なり、Ａ同士が結合して飽和または不飽和の環を形成するか、又は環を形成せず、
Ｂは下記一般式（ｂ−１）〜（ｂ−６）から選ばれる部分構造を有する基であり、Ｂが複数存在する場合、複数のＢは互いに同一であるか、または異なり、Ｂ同士が結合して飽和または不飽和の環を形成するか、又は環を形成せず、
ａ，ｂ，およびｄは、それぞれ独立に、１〜５の整数であり、
ｃは、０〜５の整数であり、
ｃが０のとき、ＡとＢとは単結合またはスピロ結合で結合し、
ｃが１〜５の整数のとき、Ｌは、
置換または無置換の環形成炭素数６〜３０の芳香族炭化水素基、および
置換または無置換の環形成原子数５〜３０の複素環基からなる群から選択される連結基であり、Ｌが複数存在する場合、複数のＬは互いに同一であるか、または異なり、Ｌ同士が結合して飽和または不飽和の環を形成するか、又は環を形成しない。
【００５２】
【化５】
2017099160.tif 000007
【００５３】
【化６】
2017099160.tif 000008
【００５４】
前記一般式（ｂ−１）〜（ｂ−６）において、
Ｒは、それぞれ独立に、水素原子または置換基であり、
置換基としてのＲは、
置換または無置換の環形成炭素数６〜３０の芳香族炭化水素基、
置換または無置換の環形成原子数５〜３０の複素環基、および
置換または無置換の炭素数１〜３０のアルキル基からなる群から選択され、Ｒが複数存在する場合、複数のＲは互いに同一であるか、または異なり、Ｒ同士が結合して飽和または不飽和の環を形成するか、又は環を形成しない。
【００５５】
前記一般式（ａ−１）〜（ａ−７）から選ばれる部分構造を有する基としては、例えば、前記一般式（ａ−３）の部分構造を有する基として、下記一般式（ａ−３−１）で表される基が挙げられる。
【００５６】
【化７】
2017099160.tif 000009
【００５７】
前記一般式（ａ−３−１）において、Ｘａは、単結合、酸素原子、硫黄原子、または前記一般式（１）中のＬもしくはＢと結合する炭素原子である。
【００５８】
また、前記一般式（ｂ−１）〜（ｂ−６）から選ばれる部分構造を有する基としては、例えば、前記一般式（ｂ−２）の部分構造を有する基として、下記一般式（ｂ−２−１）で表される基が挙げられる。
【００５９】
【化８】
2017099160.tif 000010
【００６０】
前記一般式（ｂ−２−１）において、Ｘｂは、単結合、酸素原子、硫黄原子、ＣＲｂ１Ｒｂ２、または前記一般式（１）中のＬもしくはＡと結合する炭素原子である。
Ｒｂ１およびＲｂ２は、それぞれ独立に、水素原子または置換基であり、置換基としてのＲｂ１およびＲｂ２は、それぞれ独立に、置換または無置換の炭素数１〜３０のアルキル基、および置換または無置換の環形成炭素数６〜３０の芳香族炭化水素基からなる群から選択される。
Ｒｂ１およびＲｂ２は、置換または無置換の炭素数１〜３０のアルキル基、および置換または無置換の環形成炭素数６〜３０の芳香族炭化水素基からなる群から選択される置換基であることが好ましく、置換または無置換の炭素数１〜３０のアルキル基からなる群から選択される置換基であることがより好ましい。
【００６１】
前記一般式（１）で表される化合物の結合様式の一例として、例えば下記表１に示す結合様式が挙げられる。
【００６２】
【表１】
2017099160.tif 000011
【００６３】
本実施形態において、前記一般式（１）におけるＢが、下記一般式（１００）で表されることが好ましい。
【００６４】
【化９】
2017099160.tif 000012
【００６５】
前記一般式（１００）において、
Ｒ１０１〜Ｒ１０８は、それぞれ独立に、水素原子または置換基であり、
置換基としてのＲ１０１〜Ｒ１０８は、それぞれ独立に、
置換または無置換の環形成炭素数６〜３０の芳香族炭化水素基、
置換または無置換の環形成原子数５〜３０の複素環基、
置換または無置換の炭素数１〜３０のアルキル基、
置換シリル基、
置換または無置換の炭素数１〜３０のアルコキシ基、
置換または無置換の環形成炭素数６〜３０のアリールオキシ基、
置換または無置換の炭素数２〜３０のアルキルアミノ基、
置換または無置換の環形成炭素数６〜６０のアリールアミノ基、
置換または無置換の炭素数１〜３０のアルキルチオ基、および
置換または無置換の環形成炭素数６〜３０のアリールチオ基からなる群から選択され、ただし、Ｒ１０１とＲ１０２、Ｒ１０２とＲ１０３、Ｒ１０３とＲ１０４、Ｒ１０５とＲ１０６、Ｒ１０６とＲ１０７、並びにＲ１０７とＲ１０８のいずれかの組み合わせが、飽和または不飽和の環構造を形成するか、又は環を形成せず、
Ｌ１００は、下記一般式（１１１）〜（１１７）から選ばれるいずれかの連結基であり、
ｓは１〜３の整数であり、ｓが２または３の場合、複数のＬ１００は、互いに同一であるか、または異なり、
Ｘ１００は、下記一般式（１２１）〜（１２５）から選ばれるいずれかの連結基である。
【００６６】
【化１０】
2017099160.tif 000013
【００６７】
前記一般式（１１３）〜（１１７）において、Ｒ１０９は、それぞれ独立に、前記一般式（１００）におけるＲ１０１〜Ｒ１０８と同義である。
ただし、前記一般式（１００）において、Ｒ１０１〜Ｒ１０８のうち一つまたはＲ１０９のうち一つは、前記一般式（１）中のＬまたはＡに対して結合する単結合である。
Ｒ１０９と、前記一般式（１００）中のＲ１０４またはＲ１０５とは、互いに結合して飽和または不飽和の環構造を形成するか、又は環を形成しない。
複数のＲ１０９が存在する場合は、互いに同一であるか、または異なる。
【００６８】
【化１１】
2017099160.tif 000014
【００６９】
前記一般式（１２３）〜（１２５）において、
Ｒ１１０は、それぞれ独立に、水素原子または置換基であり、
置換基としてのＲ１１０は、
置換または無置換の環形成炭素数６〜３０の芳香族炭化水素基、
置換または無置換の環形成原子数５〜３０の複素環基、および
置換または無置換の炭素数１〜３０のアルキル基からなる群から選択され、複数のＲ１１０が存在する場合は、互いに同一であるか、または異なる。
Ｒ１１０と、前記一般式（１００）中のＲ１０１またはＲ１０８とは、互いに結合して飽和または不飽和の環構造を形成するか、又は環を形成しない。
【００７０】
本実施形態において、Ｌ１００は、前記一般式（１１１）〜（１１４）のいずれかで表されることが好ましく、前記一般式（１１３）または（１１４）で表されることがより好ましい。
【００７１】
本実施形態において、Ｘ１００は、前記一般式（１２１）〜（１２４）のいずれかで表されることが好ましく、前記一般式（１２３）または（１２４）で表されることがより好ましい。
【００７２】
前記一般式（１）で表される化合物としては、例えば、下記一般式（１０）で表される化合物が挙げられる。
【００７３】
【化１２】
2017099160.tif 000015
【００７４】
前記一般式（１０）において、
ａ１は０または１であり、ａ２は０または１であり、ただし、ａ１＋ａ２≧１であり、
ｍ１は、１〜５の整数であり、
ａ２が０のとき、Ｒ１およびＲ２は、それぞれ独立に、水素原子または１価の置換基であり、置換基としてのＲ１およびＲ２は、それぞれ独立に、
置換または無置換の環形成炭素数６〜３０の芳香族炭化水素基、
置換または無置換の環形成原子数５〜３０の複素環基、
置換または無置換の炭素数１〜３０のアルキル基、
置換または無置換の炭素数１〜３０のアルコキシ基、
置換または無置換の炭素数７〜３０のアラルキル基、
置換または無置換の環形成炭素数６〜３０のアリールオキシ基、および
置換シリル基からなる群から選択され、
ａ２が１のとき、Ｒ１およびＲ２は、それぞれ独立に、
置換または無置換の環形成炭素数６〜３０の芳香族炭化水素基、
置換または無置換の環形成原子数５〜３０の複素環基、
置換または無置換の炭素数１〜３０のアルキル基、
置換または無置換の炭素数１〜３０のアルコキシ基、
置換または無置換の炭素数７〜３０のアラルキル基、
置換または無置換の環形成炭素数６〜３０のアリールオキシ基、および
置換シリル基からなる群から選択される連結基であり、
ｍ１が２以上の場合、複数のＲ１は互いに同一であるか、または異なり、複数のＲ２は互いに同一であるか、または異なり、
Ａ１およびＡ２は、それぞれ独立に、前記一般式（ａ−１）〜（ａ−７）から選ばれる部分構造を有する基であり、ｍ１が２以上の場合、複数のＡ２は互いに同一であるか、または異なり、
ａ１が０のとき、Ｌ２は水素原子または１価の置換基であり、置換基としてのＬ２は、
置換または無置換の環形成炭素数６〜３０の芳香族炭化水素基、および
置換または無置換の環形成原子数５〜３０の複素環基からなる群から選択され、
ａ１が１のとき、Ｌ２は単結合または連結基であり、連結基としてのＬ２は、
置換または無置換の環形成炭素数６〜３０の芳香族炭化水素基、および
置換または無置換の環形成原子数５〜３０の複素環基からなる群から選択され、
Ｌ１は、単結合または連結基であり、連結基としてのＬ１は、
置換または無置換の環形成炭素数６〜３０の芳香族炭化水素基、および
置換または無置換の環形成原子数５〜３０の複素環基からなる群から選択され、ｍ１が２以上の場合、複数のＬ１は互いに同一であるか、または異なる。
【００７５】
本実施形態において、ａ２が０のとき、Ｒ１およびＲ２は、置換または無置換の環形成炭素数６〜３０の芳香族炭化水素基、置換または無置換の環形成原子数５〜３０の複素環基、および置換シリル基からなる群から選択される置換基であることが好ましく、置換または無置換の環形成炭素数６〜３０の芳香族炭化水素基、および置換または無置換の環形成原子数５〜３０の複素環基からなる群から選択される置換基であることがより好ましい。
【００７６】
本実施形態において、ａ２が１のとき、Ｒ１およびＲ２は、置換または無置換の環形成炭素数６〜３０の芳香族炭化水素基、置換または無置換の環形成原子数５〜３０の複素環基、および置換シリル基からなる群から選択される連結基であることが好ましく、置換または無置換の環形成炭素数６〜３０の芳香族炭化水素基、および置換または無置換の環形成原子数５〜３０の複素環基からなる群から選択される連結基であることがより好ましい。
【００７７】
また例えば、前記一般式（１）で表される化合物としては、下記一般式（１０’）で表される化合物が挙げられる。
【００７８】
【化１３】
2017099160.tif 000016
【００７９】
前記一般式（１０’）において、
ｍ２は２であり、
ａ２は０または１であり、複数のａ２は互いに同一であるか、または異なり、
ｍ１は、１〜５の整数であり、複数のｍ１は互いに同一であるか、または異なり、
ａ２が０のとき、Ｒ１およびＲ２は、それぞれ独立に、水素原子または１価の置換基であり、置換基としてのＲ１およびＲ２は、それぞれ独立に、
置換または無置換の環形成炭素数６〜３０の芳香族炭化水素基、
置換または無置換の環形成原子数５〜３０の複素環基、
置換または無置換の炭素数１〜３０のアルキル基、
置換または無置換の炭素数１〜３０のアルコキシ基、
置換または無置換の炭素数７〜３０のアラルキル基、
置換または無置換の環形成炭素数６〜３０のアリールオキシ基、および
置換シリル基からなる群から選択され、
ａ２が１のとき、Ｒ１およびＲ２は、それぞれ独立に、
置換または無置換の環形成炭素数６〜３０の芳香族炭化水素基、
置換または無置換の環形成原子数５〜３０の複素環基、
置換または無置換の炭素数１〜３０のアルキル基、
置換または無置換の炭素数１〜３０のアルコキシ基、
置換または無置換の炭素数７〜３０のアラルキル基、
置換または無置換の環形成炭素数６〜３０のアリールオキシ基、および
置換シリル基からなる群から選択される連結基であり、
複数のＲ１は互いに同一であるか、または異なり、複数のＲ２は互いに同一であるか、または異なり、
Ａ１およびＡ２は、それぞれ独立に、前記一般式（ａ−１）〜（ａ−７）から選ばれる部分構造を有する基であり、複数のＡ２は互いに同一であるか、または異なり、
Ｌ２は単結合または連結基であり、連結基としてのＬ２は、
置換または無置換の環形成炭素数６〜３０の芳香族炭化水素基、および
置換または無置換の環形成原子数５〜３０の複素環基からなる群から選択され、複数のＬ２は互いに同一であるか、または異なり、
Ｌ１は、単結合または連結基であり、連結基としてのＬ１は、
置換または無置換の環形成炭素数６〜３０の芳香族炭化水素基、および
置換または無置換の環形成原子数５〜３０の複素環基からなる群から選択され、複数のＬ１は互いに同一であるか、または異なる。
【００８０】
例えば、前記一般式（１０）で表される化合物としては、例えば、下記一般式（１０Ａ）で表される化合物が挙げられる。
【００８１】
【化１４】
2017099160.tif 000017
【００８２】
前記一般式（１０Ａ）において、ａ１，ｍ１，Ａ１，Ａ２，Ｌ１，およびＬ２は、前記一般式（１０）におけるａ１，ｍ１，Ａ１，Ａ２，Ｌ１，およびＬ２と、それぞれ同義である。
【００８３】
また例えば、前記一般式（１０）または前記一般式（１０’）で表される化合物としては、下記一般式（１０Ｂ）〜（１０Ｅ）で表される化合物が挙げられる。
【００８４】
【化１５】
2017099160.tif 000018
【００８５】
【化１６】
2017099160.tif 000019
【００８６】
前記一般式（１０Ｄ）において、Ｘ２は、＝Ｎ−Ｌ１−Ｌ２−Ａ１、酸素原子、硫黄原子、およびセレン原子からなる群から選択される。前記一般式（１０Ｂ），（１０Ｃ），（１０Ｄ），および（１０Ｅ）において、Ｒ１，Ｒ２，Ａ１，Ａ２，Ｌ１，およびＬ２は、前記一般式（１０）におけるＲ１，Ｒ２，Ａ１，Ａ２，Ｌ１，およびＬ２と、それぞれ同義である。
【００８７】
本実施形態に係る遅延蛍光性の化合物の具体的な例を以下に示す。なお、本発明における遅延蛍光性の化合物は、これらの例に限定されない。
【００８８】
【化１７】
2017099160.tif 000020
【００８９】
【化１８】
2017099160.tif 000021
【００９０】
【化１９】
2017099160.tif 000022
【００９１】
【化２０】
2017099160.tif 000023
【００９２】
【化２１】
2017099160.tif 000024
【００９３】
【化２２】
2017099160.tif 000025
【００９４】
【化２３】
2017099160.tif 000026
【００９５】
【化２４】
2017099160.tif 000027
【００９６】
本明細書において、環形成炭素数とは、原子が環状に結合した構造の化合物（例えば、単環化合物、縮合環化合物、架橋化合物、炭素環化合物、複素環化合物）の当該環自体を構成する原子のうちの炭素原子の数を表す。当該環が置換基によって置換される場合、置換基に含まれる炭素は環形成炭素数には含まない。以下で記載される「環形成炭素数」については、特筆しない限り同様とする。例えば、ベンゼン環は環形成炭素数が６であり、ナフタレン環は環形成炭素数が１０であり、ピリジニル基は環形成炭素数が５であり、フラニル基は環形成炭素数４である。また、ベンゼン環やナフタレン環に置換基として例えばアルキル基が置換している場合、当該アルキル基の炭素数は、環形成炭素数の数に含めない。また、フルオレン環に置換基として例えばフルオレン環が結合している場合（スピロフルオレン環を含む）、置換基としてのフルオレン環の炭素数は環形成炭素数の数に含めない。
本明細書において、環形成原子数とは、原子が環状に結合した構造（例えば単環、縮合環、環集合）の化合物（例えば単環化合物、縮合環化合物、架橋化合物、炭素環化合物、複素環化合物）の当該環自体を構成する原子の数を表す。環を構成しない原子や、当該環が置換基によって置換される場合の置換基に含まれる原子は環形成原子数には含まない。以下で記載される「環形成原子数」については、特筆しない限り同様とする。例えば、ピリジン環は、環形成原子数が６であり、キナゾリン環は、環形成原子数が１０であり、フラン環は、環形成原子数が５である。ピリジン環やキナゾリン環の炭素原子にそれぞれ結合している水素原子や置換基を構成する原子については、環形成原子数の数に含めない。また、フルオレン環に置換基として例えばフルオレン環が結合している場合（スピロフルオレン環を含む）、置換基としてのフルオレン環の原子数は環形成原子数の数に含めない。
次に前記一般式に記載の各置換基について説明する。
【００９７】
本明細書における環形成炭素数６〜３０のアリール基（芳香族炭化水素基と称する場合がある。）としては、例えば、フェニル基、ビフェニル基、ターフェニル基、ナフチル基、アントリル基、フェナントリル基、フルオレニル基、ピレニル基、クリセニル基、フルオランテニル基、ベンゾ［ａ］アントリル基、ベンゾ［ｃ］フェナントリル基、トリフェニレニル基、ベンゾ［ｋ］フルオランテニル基、ベンゾ［ｇ］クリセニル基、ベンゾ［ｂ］トリフェニレニル基、ピセニル基、及びペリレニル基等が挙げられる。
本明細書におけるアリール基としては、環形成炭素数が６〜２０であることが好ましく、６〜１４であることがより好ましく、６〜１２であることがさらに好ましい。上記アリール基の中でもフェニル基、ビフェニル基、ナフチル基、フェナントリル基、ターフェニル基、フルオレニル基がさらにより好ましい。１−フルオレニル基、２−フルオレニル基、３−フルオレニル基及び４−フルオレニル基については、９位の炭素原子に、後述する本明細書における置換もしくは無置換の炭素数１〜３０のアルキル基や、置換もしくは無置換の環形成炭素数６〜１８のアリール基が置換されていることが好ましい。
【００９８】
本明細書における環形成原子数５〜３０のヘテロアリール基（複素環基、ヘテロ芳香族環基、または芳香族複素環基と称する場合がある。）は、ヘテロ原子として、窒素、硫黄、酸素、ケイ素、セレン原子、及びゲルマニウム原子からなる群から選択される少なくともいずれかの原子を含むことが好ましく、窒素、硫黄、及び酸素からなる群から選択される少なくともいずれかの原子を含むことがより好ましい。
本明細書における環形成原子数５〜３０の複素環基としては、例えば、ピリジル基、ピリミジニル基、ピラジニル基、ピリダジニル基、トリアジニル基、キノリル基、イソキノリニル基、ナフチリジニル基、フタラジニル基、キノキサリニル基、キナゾリニル基、フェナントリジニル基、アクリジニル基、フェナントロリニル基、ピロリル基、イミダゾリル基、ピラゾリル基、トリアゾリル基、テトラゾリル基、インドリル基、ベンズイミダゾリル基、インダゾリル基、イミダゾピリジニル基、ベンズトリアゾリル基、カルバゾリル基、フリル基、チエニル基、オキサゾリル基、チアゾリル基、イソキサゾリル基、イソチアゾリル基、オキサジアゾリル基、チアジアゾリル基、ベンゾフラニル基、ベンゾチエニル基、ベンゾオキサゾリル基、ベンゾチアゾリル基、ベンゾイソキサゾリル基、ベンゾイソチアゾリル基、ベンゾオキサジアゾリル基、ベンゾチアジアゾリル基、ジベンゾフラニル基、ジベンゾチエニル基、ピペリジニル基、ピロリジニル基、ピペラジニル基、モルホリル基、フェナジニル基、フェノチアジニル基、及びフェノキサジニル基等が挙げられる。
本明細書における複素環基の環形成原子数は、５〜２０であることが好ましく、５〜１４であることがさらに好ましい。上記複素環基の中でも１−ジベンゾフラニル基、２−ジベンゾフラニル基、３−ジベンゾフラニル基、４−ジベンゾフラニル基、１−ジベンゾチエニル基、２−ジベンゾチエニル基、３−ジベンゾチエニル基、４−ジベンゾチエニル基、１−カルバゾリル基、２−カルバゾリル基、３−カルバゾリル基、４−カルバゾリル基、及び９−カルバゾリル基がさらにより好ましい。１−カルバゾリル基、２−カルバゾリル基、３−カルバゾリル基及び４−カルバゾリル基については、９位の窒素原子に、本明細書における置換もしくは無置換の環形成炭素数６〜３０のアリール基や、置換もしくは無置換の環形成原子数５〜３０の複素環基が置換していることが好ましい。
【００９９】
また、本明細書において、複素環基は、例えば、下記一般式（ＸＹ−１）〜（ＸＹ−１８）で表される部分構造から誘導される基であってもよい。
【０１００】
【化２５】
2017099160.tif 000028
【０１０１】
【化２６】
2017099160.tif 000029
【０１０２】
【化２７】
2017099160.tif 000030
【０１０３】
前記一般式（ＸＹ−１）〜（ＸＹ−１８）中、ＸＡ及びＹＡは、それぞれ独立に、ヘテロ原子であり、酸素原子、硫黄原子、セレン原子、ケイ素原子、またはゲルマニウム原子であることが好ましい。前記一般式（ＸＹ−１）〜（ＸＹ−１８）で表される部分構造は、任意の位置で結合手を有して複素環基となり、この複素環基は、置換基を有していてもよい。
【０１０４】
また、本明細書において、置換もしくは無置換のカルバゾリル基としては、例えば、下記式で表されるような、カルバゾール環に対してさらに環が縮合した基も含み得る。このような基も置換基を有していてもよい。また、結合手の位置も適宜変更され得る。
【０１０５】
【化２８】
2017099160.tif 000031
【０１０６】
本明細書における炭素数１〜３０のアルキル基としては、直鎖、分岐鎖または環状のいずれであってもよい。直鎖または分岐鎖のアルキル基としては、例えば、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ネオペンチル基、アミル基、イソアミル基、１−メチルペンチル基、２−メチルペンチル基、１−ペンチルヘキシル基、１−ブチルペンチル基、１−ヘプチルオクチル基、及び３−メチルペンチル基等が挙げられる。
本明細書における直鎖または分岐鎖のアルキル基の炭素数は、１〜１０であることが好ましく、１〜６であることがさらに好ましい。上記直鎖または分岐鎖のアルキル基の中でもメチル基、エチル基、プロピル基、イソプロピル基、ｎ−ブチル基、ｓ−ブチル基、イソブチル基、ｔ−ブチル基、ｎ−ペンチル基、ｎ−ヘキシル基、アミル基、イソアミル基、及びネオペンチル基がさらにより好ましい。
【０１０７】
本明細書における環形成炭素数３〜３０のシクロアルキル基としては、シクロプロピル基、シクロブチル基、シクロペンチル基、シクロヘキシル基、４−メチルシクロヘキシル基、アダマンチル基、及びノルボルニル基等が挙げられる。シクロアルキル基の環形成炭素数は、３〜１０であることが好ましく、５〜８であることがさらに好ましい。上記シクロアルキル基の中でも、シクロペンチル基やシクロヘキシル基がさらにより好ましい。
【０１０８】
本明細書におけるアルキル基がハロゲン原子で置換されたハロゲン化アルキル基としては、例えば、上記炭素数１〜３０のアルキル基が１以上のハロゲン原子で置換された基が挙げられる。具体的には、フルオロメチル基、ジフルオロメチル基、トリフルオロメチル基、フルオロエチル基、トリフルオロメチルメチル基、トリフルオロエチル基、ペンタフルオロエチル基等が挙げられる。
【０１０９】
本明細書における置換シリル基としては、炭素数３〜３０のアルキルシリル基、及び環形成炭素数６〜３０のアリールシリル基が挙げられる。
本明細書における炭素数３〜３０のアルキルシリル基としては、上記炭素数１〜３０のアルキル基で例示したアルキル基を有するトリアルキルシリル基が挙げられ、具体的にはトリメチルシリル基、トリエチルシリル基、トリ−ｎ−ブチルシリル基、トリ−ｎ−オクチルシリル基、トリイソブチルシリル基、ジメチルエチルシリル基、ジメチルイソプロピルシリル基、ジメチル−ｎ−プロピルシリル基、ジメチル−ｎ−ブチルシリル基、ジメチル−ｔ−ブチルシリル基、ジエチルイソプロピルシリル基、ビニルジメチルシリル基、プロピルジメチルシリル基、及びトリイソプロピルシリル基等が挙げられる。トリアルキルシリル基における３つのアルキル基は、互いに同一であるか、または異なる。
【０１１０】
本明細書における環形成炭素数６〜３０のアリールシリル基としては、例えば、ジアルキルアリールシリル基、アルキルジアリールシリル基、及びトリアリールシリル基が挙げられる。
ジアルキルアリールシリル基は、例えば、上記炭素数１〜３０のアルキル基で例示したアルキル基を２つ有し、上記環形成炭素数６〜３０のアリール基を１つ有するジアルキルアリールシリル基が挙げられる。ジアルキルアリールシリル基の炭素数は、８〜３０であることが好ましい。
アルキルジアリールシリル基は、例えば、上記炭素数１〜３０のアルキル基で例示したアルキル基を１つ有し、上記環形成炭素数６〜３０のアリール基を２つ有するアルキルジアリールシリル基が挙げられる。アルキルジアリールシリル基の炭素数は、１３〜３０であることが好ましい。
トリアリールシリル基は、例えば、上記環形成炭素数６〜３０のアリール基を３つ有するトリアリールシリル基が挙げられる。トリアリールシリル基の炭素数は、１８〜３０であることが好ましい。
【０１１１】
本明細書において、アラルキル基（アリールアルキル基と称する場合がある）におけるアリール基は、芳香族炭化水素基であってもよく、複素環基であってもよい。
本明細書における炭素数７〜３０のアラルキル基としては、環形成炭素数６〜３０のアラルキル基が好ましく、−Ｚ３−Ｚ４と表される。このＺ３の例として、上記炭素数１〜３０のアルキル基に対応するアルキレン基等が挙げられる。このＺ４の例として、例えば、上記環形成炭素数６〜３０のアリール基の例が挙げられる。炭素数７〜３０のアラルキル基は、アリール部分が炭素数６〜３０（好ましくは６〜２０、より好ましくは６〜１２）であり、アルキル部分が炭素数１〜３０（好ましくは１〜２０、より好ましくは１〜１０、さらに好ましくは１〜６）であることが好ましい。このアラルキル基としては、例えば、ベンジル基、２−フェニルプロパン−２−イル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、及び２−β−ナフチルイソプロピル基等が挙げられる。
【０１１２】
本明細書における置換ホスフォリル基は、下記一般式（Ｐ）で表される。
【０１１３】
【化２９】
2017099160.tif 000032
【０１１４】
前記一般式（Ｐ）中、ＡｒＰ１及びＡｒＰ２は、それぞれ独立に、置換基であり、炭素数１〜３０のアルキル基、及び環形成炭素数６〜３０のアリール基からなる群から選択されるいずれかの基であることが好ましく、炭素数１〜１０のアルキル基、及び環形成炭素数６〜２０のアリール基からなる群から選択されるいずれかの基であることがより好ましく、炭素数１〜６のアルキル基、及び環形成炭素数６〜１４のアリール基からなる群から選択されるいずれかの基であることがさらに好ましい。
【０１１５】
本明細書における炭素数１〜３０のアルコキシ基は、−ＯＺ１と表される。このＺ１の例として、上記炭素数１〜３０のアルキル基が挙げられる。アルコキシ基は、例えば、メトキシ基、エトキシ基、プロポキシ基、ブトキシ基、ペンチルオキシ基、及びヘキシルオキシ基等が挙げられる。アルコキシ基の炭素数は、１〜２０であることが好ましい。
アルコキシ基がハロゲン原子で置換されたハロゲン化アルコキシ基としては、例えば、上記炭素数１〜３０のアルコキシ基が１以上のフッ素原子で置換された基が挙げられる。
【０１１６】
本明細書において、アリールアルコキシ基（アリールオキシ基と称する場合がある）におけるアリール基は、芳香族炭化水素基であってもよく、複素環基であってもよい。
本明細書における炭素数５〜３０のアリールアルコキシ基は、−ＯＺ２と表される。このＺ２の例として、例えば、上記環形成炭素数６〜３０のアリール基等が挙げられる。アリールアルコキシ基の環形成炭素数は、６〜２０であることが好ましい。このアリールアルコキシ基としては、例えば、フェノキシ基が挙げられる。
【０１１７】
本明細書における置換アミノ基は、−ＮＨＲＶ、または−Ｎ（ＲＶ）２と表される。このＲＶの例として、例えば、上記炭素数１〜３０のアルキル基、及び上記環形成炭素数６〜３０のアリール基等が挙げられる。置換アミノ基としては、アルキルアミノ基およびアリールアミノ基が挙げられる。
【０１１８】
本明細書における炭素数２〜３０のアルケニル基としては、直鎖または分岐鎖のいずれであってもよく、例えば、ビニル基、プロペニル基、ブテニル基、オレイル基、エイコサペンタエニル基、ドコサヘキサエニル基、スチリル基、２，２−ジフェニルビニル基、１，２，２−トリフェニルビニル基、及び２−フェニル−２−プロペニル基等が挙げられる。
【０１１９】
本明細書における炭素数３〜３０のシクロアルケニル基としては、例えば、シクロペンタジエニル基、シクロペンテニル基、シクロヘキセニル基、及びシクロヘキサジエニル基等が挙げられる。
【０１２０】
本明細書における炭素数２〜３０のアルキニル基としては、直鎖または分岐鎖のいずれであってもよく、例えば、エチニル、プロピニル、及び２−フェニルエチニル等が挙げられる。
【０１２１】
本明細書における炭素数３〜３０のシクロアルキニル基としては、例えば、シクロペンチニル基、及びシクロヘキシニル基等が挙げられる。
【０１２２】
本明細書における置換スルファニル基としては、例えば、メチルスルファニル基、フェニルスルファニル基、ジフェニルスルファニル基、ナフチルスルファニル基、及びトリフェニルスルファニル基等が挙げられる。
【０１２３】
本明細書における置換スルフィニル基としては、例えば、メチルスルフィニル基、フェニルスルフィニル基、ジフェニルスルフィニル基、ナフチルスルフィニル基、及びトリフェニルスルフィニル基等が挙げられる。
【０１２４】
本明細書における置換スルホニル基としては、例えば、メチルスルホニル基、フェニルスルホニル基、ジフェニルスルホニル基、ナフチルスルホニル基、及びトリフェニルスルホニル基等が挙げられる。
【０１２５】
本明細書における置換ホスファニル基としては、例えば、フェニルホスファニル基等が挙げられる。
【０１２６】
本明細書における置換カルボニル基としては、例えば、メチルカルボニル基、フェニルカルボニル基、ジフェニルカルボニル基、ナフチルカルボニル基、及びトリフェニルカルボニル基等が挙げられる。
【０１２７】
本明細書における炭素数２〜３０のアルコキシカルボニル基は、−ＣＯＯＹ’と表される。このＹ’の例として、上記アルキル基が挙げられる。
【０１２８】
本明細書における置換カルボキシ基としては、例えば、ベンゾイルオキシ基等が挙げられる。
【０１２９】
本明細書における炭素数１〜３０のアルキルチオ基及び環形成炭素数６〜３０のアリールチオ基は、−ＳＲＶと表される。このＲＶの例として、上記炭素数１〜３０のアルキル基及び上記環形成炭素数６〜３０のアリール基が挙げられる。アルキルチオ基の炭素数は、１〜２０であることが好ましく、アリールチオ基の環形成炭素数は、６〜２０であることが好ましい。
【０１３０】
本明細書におけるハロゲン原子としては、フッ素原子、塩素原子、臭素原子、及びヨウ素原子等が挙げられ、フッ素原子が好ましい。
【０１３１】
本明細書において、「環形成炭素」とは飽和環、不飽和環、または芳香環を構成する炭素原子を意味する。「環形成原子」とはヘテロ環（飽和環、不飽和環、及び芳香環を含む）を構成する炭素原子及びヘテロ原子を意味する。
また、本明細書において、水素原子とは、中性子数の異なる同位体、すなわち、軽水素（Ｐｒｏｔｉｕｍ）、重水素（Ｄｅｕｔｅｒｉｕｍ）、三重水素（Ｔｒｉｔｉｕｍ）を包含する。
【０１３２】
本明細書において、「置換もしくは無置換の」または「置換または無置換の」という場合における置換基としては、環形成炭素数６〜３０のアリール基、環形成原子数５〜３０のヘテロアリール基、炭素数１〜３０のアルキル基（直鎖または分岐鎖のアルキル基）、環形成炭素数３〜３０のシクロアルキル基、炭素数１〜３０のハロゲン化アルキル基、炭素数３〜３０のアルキルシリル基、環形成炭素数６〜３０のアリールシリル基、炭素数１〜３０のアルコキシ基、炭素数５〜３０のアリールオキシ基、置換アミノ基、炭素数１〜３０のアルキルチオ基、環形成炭素数６〜３０のアリールチオ基、炭素数５〜３０のアラルキル基、炭素数２〜３０のアルケニル基、炭素数２〜３０のアルキニル基、ハロゲン原子、シアノ基、ヒドロキシル基、ニトロ基、及びカルボキシ基からなる群から選択される少なくとも一種の基が挙げられる。
【０１３３】
本明細書において、「置換もしくは無置換の」または「置換または無置換の」という場合における置換基としては、環形成炭素数６〜３０のアリール基、環形成原子数５〜３０のヘテロアリール基、炭素数１〜３０のアルキル基（直鎖または分岐鎖のアルキル基）、環形成炭素数３〜３０のシクロアルキル基、炭素数１〜３０のハロゲン化アルキル基、ハロゲン原子、炭素数３〜３０のアルキルシリル基、環形成炭素数６〜３０のアリールシリル基、及びシアノ基からなる群から選択される少なくとも一種の基が好ましく、さらには、各置換基の説明において好ましいとした具体的な置換基が好ましい。
【０１３４】
本明細書において、「置換もしくは無置換の」または「置換または無置換の」という場合における置換基は、環形成炭素数６〜３０のアリール基、環形成原子数５〜３０のヘテロアリール基、炭素数１〜３０のアルキル基（直鎖または分岐鎖のアルキル基）、環形成炭素数３〜３０のシクロアルキル基、炭素数１〜３０のハロゲン化アルキル基、炭素数３〜３０のアルキルシリル基、環形成炭素数６〜３０のアリールシリル基、炭素数１〜３０のアルコキシ基、炭素数５〜３０のアリールオキシ基、置換アミノ基、炭素数１〜３０のアルキルチオ基、環形成炭素数６〜３０のアリールチオ基、炭素数５〜３０のアラルキル基、炭素数２〜３０のアルケニル基、炭素数２〜３０のアルキニル基、ハロゲン原子、シアノ基、ヒドロキシル基、ニトロ基、及びカルボキシ基からなる群から選択される少なくとも一種の基によってさらに置換されてもよい。また、これらの置換基は複数が互いに結合して環を形成してもよい。
【０１３５】
本明細書において、「置換もしくは無置換の」または「置換または無置換の」という場合における置換基に、さらに置換する置換基としては、環形成炭素数６〜３０のアリール基、環形成原子数５〜３０のヘテロアリール基、炭素数１〜３０のアルキル基（直鎖または分岐鎖のアルキル基）、ハロゲン原子、及びシアノ基からなる群から選択される少なくとも一種の基であることが好ましく、各置換基の説明において好ましいとした具体的な置換基から選択される少なくとも一種の基であることがさらに好ましい。
【０１３６】
本明細書において、「置換もしくは無置換の」という場合における「無置換」とは前記置換基で置換されておらず、水素原子が結合していることを意味する。
なお、本明細書において、「置換もしくは無置換の炭素数ＸＸ〜ＹＹのＺＺ基」という表現における「炭素数ＸＸ〜ＹＹ」は、ＺＺ基が無置換である場合の炭素数を表し、置換されている場合の置換基の炭素数は含めない。
本明細書において、「置換もしくは無置換の原子数ＸＸ〜ＹＹのＺＺ基」という表現における「原子数ＸＸ〜ＹＹ」は、ＺＺ基が無置換である場合の原子数を表し、置換されている場合の置換基の原子数は含めない。
以下に説明する化合物またはその部分構造において、「置換もしくは無置換の」という場合についても、前記と同様である。
【０１３７】
本明細書において、置換基同士が互いに結合して環構造が構築される場合、環構造は、飽和環、不飽和環、芳香族炭化水素環、または複素環である。
【０１３８】
本明細書において、連結基におけるアリール基等としては、上述した一価の基から、１つ以上の原子を除いて得られる二価以上の基が挙げられる。
【０１３９】
・基板
有機ＥＬ発光装置１は、支持体としての基板をさらに有していてもよい。基板としては、例えば、ガラス、石英、プラスチックなどを用いることができる。また、可撓性基板を用いてもよい。可撓性基板とは、折り曲げることができる（フレキシブル）基板のことである。可撓性基板としては、例えば、ポリカーボネートやポリ塩化ビニルからなるプラスチック基板等が挙げられる。
【０１４０】
・陽極
陽極２には、仕事関数の大きい（具体的には４．０ｅＶ以上）金属、合金、電気伝導性化合物、及びこれらの混合物などを用いることが好ましい。陽極２の材質としては、具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛、酸化タングステン、及び酸化亜鉛を含有した酸化インジウム、グラフェン等が挙げられる。この他、陽極２の材質としては、金（Ａｕ）、白金（Ｐｔ）、または金属材料の窒化物（例えば、窒化チタン）等が挙げられる。
【０１４１】
・正孔注入層
正孔注入層３は、正孔注入性の高い物質を含む層である。正孔注入性の高い物質としては、例えば、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物、芳香族アミン化合物、及び高分子化合物（オリゴマー、デンドリマー、ポリマー等）等が挙げられる。
【０１４２】
・正孔輸送層
正孔輸送層４は、正孔輸送性の高い物質を含む層である。正孔輸送層４に用いられる化合物としては、例えば、芳香族アミン化合物、カルバゾール誘導体、及びアントラセン誘導体等が挙げられる。ポリ（Ｎ−ビニルカルバゾール）（略称：ＰＶＫ）やポリ（４−ビニルトリフェニルアミン）（略称：ＰＶＴＰＡ）等の高分子化合物を正孔輸送層４に用いることもできる。但し、電子よりも正孔の輸送性の高い物質であれば、これら以外の化合物を正孔輸送層４に用いてもよい。なお、正孔輸送性の高い物質を含む層は、単層であってもよいし、上記物質からなる層が二層以上積層された積層であってもよい。
【０１４３】
・蛍光発光性化合物
共通層５０、第一発光層１５、第二発光層２５及び第三発光層３５に含まれる蛍光発光性化合物は、一重項励起状態から発光可能な化合物である。蛍光発光性化合物の種類は特に限定されない。
【０１４４】
青色蛍光発光性の化合物として、ピレン誘導体、スチリルアミン誘導体、クリセン誘導体、フルオランテン誘導体、フルオレン誘導体、ジアミン誘導体、及びトリアリールアミン誘導体などが使用できる。具体的には青色蛍光発光性の化合物として、例えば、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、及び４−（１０−フェニル−９−アントリル）−４’−（９−フェニル−９Ｈ−カルバゾール−３−イル）トリフェニルアミン（略称：ＰＣＢＡＰＡ）などが挙げられる。他にも、青色蛍光発光性の化合物としては、ホウ素錯体化合物が挙げられ、例えば、ビス（アジニル）アミンホウ素錯体、及びピロメテンホウ素錯体が挙げられる。
【０１４５】
緑色蛍光発光性の化合物として、芳香族アミン誘導体等を使用できる。具体的には緑色蛍光発光性の化合物として、例えば、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、Ｎ−［９，１０−ビス（１，１’−ビフェニル−２−イル）］−Ｎ−［４−（９Ｈ−カルバゾール−９−イル）フェニル］−Ｎ−フェニルアントラセン−２−アミン（略称：２ＹＧＡＢＰｈＡ）、及びＮ，Ｎ，９−トリフェニルアントラセン−９−アミン（略称：ＤＰｈＡＰｈＡ）などが挙げられる。他にも、緑色蛍光発光性の化合物としては、ホウ素錯体化合物が挙げられ、例えば、ビス（アジニル）アミンホウ素錯体、及びピロメテンホウ素錯体が挙げられる。
【０１４６】
赤色蛍光発光性の化合物として、テトラセン誘導体、及びジアミン誘導体等が使用できる。具体的には赤色蛍光発光性の化合物として、Ｎ，Ｎ，Ｎ’，Ｎ’−テトラキス（４−メチルフェニル）テトラセン−５，１１−ジアミン（略称：ｐ−ｍＰｈＴＤ）、及び７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）などが挙げられる。他にも、赤色蛍光発光性の化合物としては、ホウ素錯体化合物が挙げられ、例えば、ビス（アジニル）アミンホウ素錯体、及びピロメテンホウ素錯体が挙げられる。
【０１４７】
蛍光発光性の化合物としては、例えば、下記一般式（４）で表される化合物も挙げられる。下記一般式（４）で表される化合物は、青色蛍光発光性の化合物としても使用できる。
【０１４８】
【化３０】
2017099160.tif 000033
【０１４９】
前記一般式（４）中、Ｒ４１及びＲ４２は、それぞれ独立に、
置換もしくは無置換の炭素数１〜３０のアルキル基、
置換もしくは無置換の環形成炭素数６〜３０のアリール基、及び
置換もしくは無置換の環形成原子数５〜３０のヘテロアリール基からなる群から選択される基であり、
Ｒ４３は、それぞれ独立に、水素原子、または置換基であり、置換基としてのＲ４３は、
置換もしくは無置換の炭素数１〜３０のアルキル基、
置換もしくは無置換の環形成炭素数６〜３０のアリール基、及び
置換もしくは無置換の環形成原子数５〜３０のヘテロアリール基からなる群から選択される基であり、
Ｒ４１、Ｒ４２及びＲ４３におけるヘテロアリール基は、それぞれ独立に、窒素原子、硫黄原子又は酸素原子を含み、
複数のＲ４１は、互いに同一であるか、または異なり、複数のＲ４２は、互いに同一であるか、または異なり、複数のＲ４３は、互いに同一であるか、または異なる。
【０１５０】
蛍光発光性の化合物としては、例えば、下記一般式（５）で表される化合物も挙げられる。下記一般式（５）で表される化合物は、青色蛍光発光性の化合物としても使用できる。
【０１５１】
【化３１】
2017099160.tif 000034
【０１５２】
前記一般式（５）中、
Ｒ５１〜Ｒ６０は、それぞれ独立に、水素原子、又は置換基であり、置換基としてのＲ５１〜Ｒ６０は、それぞれ独立に、前記一般式（４）において置換基としてのＲ４３について示された置換基の群から選択される基であり、
Ｒ５１１及びＲ５１２は、前記一般式（４）において置換基としてのＲ４１及びＲ４２について示された置換基の群から選択される基であり、複数のＲ５１１は、互いに同一であるか、または異なり、複数のＲ５１２は、互いに同一であるか、または異なる。
前記一般式（５）中、Ｒ５１〜Ｒ６０は、水素原子であることが好ましい。
前記一般式（５）中、Ｒ５１１及びＲ５１２は、それぞれ独立に、置換もしくは無置換の環形成炭素数６〜３０のアリール基であることが好ましく、Ｒ５１１及びＲ５１２における環形成炭素数６〜３０のアリール基に置換する置換基としては、炭素数１〜６のアルキル基が好ましく、Ｒ５１１及びＲ５１２は、それぞれ独立に、置換もしくは無置換の環形成炭素数６〜１０のアリール基であることが好ましく、置換もしくは無置換のフェニル基であることがより好ましい。
【０１５３】
蛍光発光性の化合物としては、例えば、下記一般式（６）で表される化合物も挙げられる。下記一般式（６）で表される化合物は、青色蛍光発光性の化合物としても使用できる。
【０１５４】
【化３２】
2017099160.tif 000035
【０１５５】
前記一般式（６）中、
Ｒ６１〜Ｒ７０は、それぞれ独立に、水素原子、又は置換基であり、置換基としてのＲ６１〜Ｒ７０は、それぞれ独立に、前記一般式（４）において置換基としてのＲ４３について示された置換基の群から選択される基であり、
ただし、Ｒ６３及びＲ６８が−ＮＲ６１１Ｒ６１２であるか、又はＲ６２及びＲ６７が−ＮＲ６１１Ｒ６１２である。
前記一般式（６）中、Ｒ６３及びＲ６８が−ＮＲ６１１Ｒ６１２であるとき、Ｒ６２、Ｒ６４、Ｒ６５、Ｒ６７、Ｒ６９、及びＲ７０は、水素原子であり、Ｒ６１及びＲ６６は、水素原子、アルキル基又はシクロアルキル基であることが好ましい。
又は、前記一般式（６）中、Ｒ６２及びＲ６７が−ＮＲ６１１Ｒ６１２であるとき、Ｒ６１、Ｒ６３、Ｒ６４、Ｒ６５、Ｒ６６、Ｒ６８、Ｒ６９、及びＲ７０は、水素原子であることが好ましい。
「−ＮＲ６１１Ｒ６１２」におけるＲ６１１及びＲ６１２は、それぞれ独立に、前記一般式（４）において置換基としてのＲ４１及びＲ４２について示された置換基の群から選択される基であり、複数のＲ６１１は、互いに同一であるか、または異なり、複数のＲ６１２は、互いに同一であるか、または異なる。
Ｒ６１１及びＲ６１２は、それぞれ独立に、置換もしくは無置換の環形成炭素数６〜３０のアリール基であることが好ましく、置換もしくは無置換のフェニル基及び置換もしくは無置換のナフチル基からなる群から選択される基であることがより好ましい。Ｒ６１１及びＲ６１２におけるアリール基に置換する置換基としては、例えば、炭素数１〜６のアルキル基が挙げられる。
【０１５６】
蛍光発光性の化合物としては、例えば、下記一般式（８）で表される化合物も挙げられる。下記一般式（８）で表される化合物は、青色蛍光発光性の化合物としても使用できる。
【０１５７】
【化３３】
2017099160.tif 000036
【０１５８】
前記一般式（８）中、Ｒ８１〜Ｒ９２は、それぞれ独立に、水素原子又は置換基であり、置換基としてのＲ８１〜Ｒ９２は、それぞれ独立に、前記一般式（４）において置換基としてのＲ４３について示された置換基の群から選択される基である。
【０１５９】
前記一般式（８）で表される化合物の内、
Ｒ８１〜Ｒ８２、Ｒ８４〜Ｒ８６及びＲ８８〜Ｒ９１が、水素原子であり、
Ｒ８３、Ｒ８７及びＲ９２が、置換もしくは無置換の環形成炭素数６〜３０のアリール基である化合物が好ましく、
Ｒ８１〜Ｒ８２、Ｒ８４〜Ｒ８６及びＲ８８〜Ｒ９１が、水素原子であり、
Ｒ８７及びＲ９２が、置換もしくは無置換の環形成炭素数６〜３０のアリール基であり、
Ｒ８３が、−Ａｒ８１−Ａｒ８２である化合物がより好ましく、
Ａｒ８１は、置換もしくは無置換の環形成炭素数６〜３０のアリーレン基であり、
Ａｒ８２は、置換もしくは無置換の環形成炭素数６〜３０のアリール基である。
【０１６０】
また、前記一般式（８）で表される化合物の内、
Ｒ８１〜Ｒ８２、Ｒ８４〜Ｒ８６及びＲ８８〜Ｒ９１が、水素原子であり、
Ｒ８７及びＲ９２が、置換もしくは無置換の環形成炭素数６〜３０のアリール基であり、
Ｒ８３が、−Ａｒ８１−Ａｒ８３−Ａｒ８２である化合物が好ましく、
Ａｒ８１及びＡｒ８３は、それぞれ独立に、置換もしくは無置換の環形成炭素数６〜３０のアリーレン基であり、
Ａｒ８２は、置換もしくは無置換の環形成炭素数６〜３０のアリール基である。
【０１６１】
蛍光発光性の化合物としては、例えば、下記一般式（９）で表される化合物も挙げられる。下記一般式（９）で表される化合物は、青色蛍光発光性の化合物としても使用できる。
【０１６２】
【化３４】
2017099160.tif 000037
【０１６３】
前記一般式（９）中、
環Ａｘ及び環Ａｙは、少なくとも１つの窒素を含有する６員芳香族環系に相当する独立したアジン環系を表わし、
環Ａｘにおける１、２、３、及び４は、それぞれ独立に、炭素原子又は窒素原子を表し、
環Ａｙにおける１’、２’、３’及び４’は、それぞれ独立に、炭素原子又は窒素原子を表し、
Ｒ９１１及びＲ９１２は、それぞれ独立に、水素原子、又は置換基であって、置換基としてのＲ９１１及びＲ９１２は、それぞれ独立に、前記一般式（４）において置換基としてのＲ４３について示された置換基の群から選択される基であり、
複数のＲ９１１は、互いに同一であるか、または異なり、複数のＲ９１２は、互いに同一であるか、または異なり、２つのＲ９１１は、互いに結合して、環Ａｘを含む縮合環を形成するか、又は環を形成せず、２つのＲ９１２は、互いに結合して、環Ａｙを含む縮合環を形成するか、又は環を形成せず、縮合環を形成している場合、該縮合環は、置換基を有するか、又は無置換であり、該縮合環が置換基を有する場合の置換基は、アリール基及びヘテロアリール基からなる群から選択される基であり、
ｍ及びｎは、それぞれ独立に、０〜４の整数を表わし、
Ｚａ及びＺｂは、それぞれ独立に、ハロゲン原子を表わす。
【０１６４】
前記一般式（９）で表される化合物の内、環Ａｘにおける１、２、３、及び４が、炭素原子であり、環Ａｙにおける１’、２’、３’及び４’が、炭素原子である化合物も好ましく、この場合、下記一般式（９−１）で表される。
【０１６５】
【化３５】
2017099160.tif 000038
【０１６６】
前記一般式（９−１）中、
環Ａｘ及び環Ａｙは、前記一般式（９）における環Ａｘ及び環Ａｙと同義であり、
Ｒ９１１及びＲ９１２は、前記一般式（９）におけるＲ９１１及びＲ９１２と同義であり、
ｍ及びｎは、それぞれ独立に、０〜４の整数を表わし、
Ｚａ及びＺｂは、それぞれ独立に、ハロゲン原子を表わす。
前記一般式（９−１）において、ｍ及びｎが２〜４の整数であり、Ｒ９１１及びＲ９１２が、炭素数２以上の置換基であることが好ましく、２つのＲ９１１が互いに結合して環Ａｘを含む縮合環を形成する場合、当該縮合環は、キノリン環又はイソキノリン環であることが好ましく、２つのＲ９１２が互いに結合して環Ａｙを含む縮合環を形成する場合、当該縮合環は、キノリン環又はイソキノリン環であることが好ましい。
Ｚａ及びＺｂは、フッ素原子であることが好ましい。
【０１６７】
・ホスト材料
第一発光層１５、第二発光層２５及び第三発光層３５は、前述の蛍光発光性化合物を他の物質（ホスト材料）に分散させた構成としてもよい。発光性の高い物質を分散させるための物質としては、各種の化合物を用いることができる。ホスト材料としては、発光性の高い物質よりも最低空軌道準位（ＬＵＭＯ準位）が高く、最高被占有軌道準位（ＨＯＭＯ準位）が低い物質を用いることが好ましい。第一発光層１５における第三化合物、第二発光層２５における第六化合物、及び第三発光層３５における第九化合物がホスト材料であってもよい。
発光性の高い物質を分散させるための物質（ホスト材料）としては、例えば、金属錯体、複素環化合物、縮合芳香族化合物、及び芳香族アミン化合物が挙げられる。金属錯体としては、例えば、アルミニウム錯体、ベリリウム錯体、及び亜鉛錯体等が挙げられる。複素環化合物としては、例えば、オキサジアゾール誘導体、ベンゾイミダゾール誘導体、ジベンゾフラン誘導体、ジベンゾチオフェン誘導体、アジン誘導体、インドール誘導体、カルバゾール誘導体、及びフェナントロリン誘導体等が挙げられる。縮合芳香族化合物としては、例えば、アントラセン誘導体、フェナントレン誘導体、トリフェニレン誘導体、ピレン誘導体、及びクリセン誘導体等が挙げられる。芳香族アミン化合物としては、例えば、トリアリールアミン誘導体、及び縮合多環芳香族アミン誘導体等が挙げられる。
【０１６８】
ホスト材料としては、例えば、下記一般式（７）で表される化合物が好ましい。
【０１６９】
【化３６】
2017099160.tif 000039
【０１７０】
前記一般式（７）中、
Ａｒ１及びＡｒ２は、それぞれ独立に、
置換もしくは無置換の環形成炭素数６〜３０のアリール基、又は
置換もしくは無置換の環形成原子数５〜３０のヘテロアリール基であり、
Ｒ７１〜Ｒ７８は、それぞれ独立に、水素原子、又は置換基であり、
置換基としてのＲ７１〜Ｒ７８は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数１〜３０のアルコキシ基、
置換もしくは無置換の炭素数７〜３０のアラルキル基、
置換もしくは無置換の環形成炭素数６〜３０のアリールオキシ基、
置換もしくは無置換の環形成炭素数６〜３０のアリールチオ基、
置換もしくは無置換の炭素数２〜３０のアルコキシカルボニル基、
置換もしくは無置換のシリル基、
カルボキシル基、
ハロゲン原子、
シアノ基、
ニトロ基、及び
ヒドロキシル基からなる群から選択される基である。
【０１７１】
前記一般式（７）で表される化合物としては、適用する有機ＥＬ素子の構成や求める特性に応じて、下記化合物（７Ａ）、化合物（７Ｂ）、及び化合物（７Ｃ）からなる群から選択される化合物であることが好ましい。
【０１７２】
（化合物（７Ａ））
化合物（７Ａ）は、前記一般式（７）におけるＡｒ１及びＡｒ２が、それぞれ独立に、置換もしくは無置換の環形成炭素数１０〜３０の縮合アリール基である。
当該化合物（７Ａ）としては、Ａｒ１及びＡｒ２が、同一の「置換もしくは無置換の縮合アリール基」である場合の化合物と、Ａｒ１及びＡｒ２が、互いに異なる「置換もしくは無置換の縮合アリール基」である場合の化合物とが挙げられる。
化合物（７Ａ）としては、具体的には、下記一般式（７−１）〜（７−３）で表される化合物、及び前記一般式（７）におけるＡｒ１及びＡｒ２が互いに異なる「置換もしくは無置換の縮合アリール基」である化合物が挙げられる。
【０１７３】
下記一般式（７−１）で表される化合物は、前記一般式（７）におけるＡｒ１及びＡｒ２が、置換もしくは無置換の９−フェナントレニル基である。
【０１７４】
【化３７】
2017099160.tif 000040
【０１７５】
前記一般式（７−１）中、
Ｒ７１〜Ｒ７８は、それぞれ独立に、前記一般式（７）におけるＲ７１〜Ｒ７８と同義であり、
Ｒ７９及びＲ８０は、それぞれ独立に、水素原子、又は置換基であり、
置換基としてのＲ７９及びＲ８０は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数１〜３０のアルコキシ基、
置換もしくは無置換の炭素数７〜３０のアラルキル基、
置換もしくは無置換の環形成炭素数６〜３０のアリールオキシ基、
置換もしくは無置換の環形成炭素数６〜３０のアリールチオ基、
置換もしくは無置換の炭素数２〜３０のアルコキシカルボニル基、
置換もしくは無置換のシリル基、
カルボキシル基、
ハロゲン原子、
シアノ基、
ニトロ基、及び
ヒドロキシル基からなる群から選択される基であり、
ａ７は、９であり、複数のＲ７９は、Ａｒ１と対応する９−フェナントレニル基に結合し、
ｂ７は、９であり、複数のＲ８０は、Ａｒ２と対応する９−フェナントレニル基に結合し、
複数のＲ７９と複数のＲ８０は、２つの置換もしくは無置換の９−フェナントレニル基が同一であることを条件に、それぞれが同一であるか、または異なる。
【０１７６】
下記一般式（７−２）で表される化合物は、前記一般式（７）におけるＡｒ１及びＡｒ２が、置換もしくは無置換の２−ナフチル基である。
【０１７７】
【化３８】
2017099160.tif 000041
【０１７８】
前記一般式（７−２）中、
Ｒ７１〜Ｒ７８は、それぞれ独立に、前記一般式（７）におけるＲ７１〜Ｒ７８と同義であり、
Ｒ７９及びＲ８０は、それぞれ独立に、前記一般式（７−１）におけるＲ７９及びＲ８０と同義であり、
ａ７は、７であり、複数のＲ７９は、Ａｒ１と対応する２−ナフチル基に結合し、
ｂ７は、７であり、複数のＲ８０は、Ａｒ２と対応する２−ナフチル基に結合し、
複数のＲ７９と複数のＲ８０は、２つの置換もしくは無置換の２−ナフチル基が同一であることを条件に、それぞれが同一であるか、又は異なる。
【０１７９】
下記一般式（７−３）で表される化合物は、前記一般式（７）におけるＡｒ１及びＡｒ２が、置換もしくは無置換の１−ナフチル基である。
【０１８０】
【化３９】
2017099160.tif 000042
【０１８１】
前記一般式（７−３）中、
Ｒ７１〜Ｒ７８は、それぞれ独立に、前記一般式（７）におけるＲ７１〜Ｒ７８と同義であり、
Ｒ７９及びＲ８０は、それぞれ独立に、前記一般式（７−１）におけるＲ７９及びＲ８０と同義であり、
ａ７は、７であり、複数のＲ７９は、Ａｒ１と対応する１−ナフチル基に結合し、
ｂ７は、７であり、複数のＲ８０は、Ａｒ２と対応する１−ナフチル基に結合し、
複数のＲ７９と複数のＲ８０は、２つの置換もしくは無置換の１−ナフチル基が同一であることを条件に、それぞれが同一であるか、又は異なる。
【０１８２】
前記一般式（７）におけるＡｒ１及びＡｒ２が、互いに異なる「置換もしくは無置換の縮合アリール基」である場合の化合物としては、Ａｒ１及びＡｒ２が、それぞれ独立に、
置換もしくは無置換の９−フェナントレニル基、
置換もしくは無置換の１−ナフチル基、及び
置換もしくは無置換の２−ナフチル基からなる群から選択されるいずれかの基であることが好ましく、具体的には、
Ａｒ１が置換もしくは無置換の１−ナフチル基、及びＡｒ２が置換もしくは無置換の２−ナフチル基である場合の化合物、
Ａｒ１が置換もしくは無置換の１−ナフチル基、及びＡｒ２が置換もしくは無置換の９−フェナントリル基である場合の化合物、並びに
Ａｒ１が置換もしくは無置換の２−ナフチル基、及びＡｒ２が置換もしくは無置換の９−フェナントリル基である場合の化合物の内、いずれかの化合物がより好ましい。
【０１８３】
（化合物（７Ｂ））
化合物（７Ｂ）は、前記一般式（７）におけるＡｒ１及びＡｒ２の一方が置換もしくは無置換のフェニル基であり、他方が置換もしくは無置換の環形成炭素数１０〜３０の縮合アリール基である。当該化合物（７Ｂ）としては、具体的には、下記一般式（７−４）及び一般式（７−５）で表される化合物が挙げられる。
【０１８４】
下記一般式（７−４）で表される化合物は、前記一般式（７）におけるＡｒ１が置換もしくは無置換のフェニル基であり、Ａｒ２が置換もしくは無置換の１−ナフチル基である。
【０１８５】
【化４０】
2017099160.tif 000043
【０１８６】
前記一般式（７−４）中、
Ｒ７１〜Ｒ７８は、それぞれ独立に、前記一般式（７）におけるＲ７１〜Ｒ７８と同義であり、
Ｒ８０は、それぞれ独立に、前記一般式（７−１）におけるＲ８０と同義であり、
Ａｒ７１は、それぞれ独立に、水素原子、又は置換基であり、
置換基としてのＡｒ７１は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数７〜３０のアラルキル基、
９，９−ジメチルフルオレン−１−イル基、
９，９−ジメチルフルオレン−２−イル基、
９，９−ジメチルフルオレン−３−イル基、
９，９−ジメチルフルオレン−４−イル基、
ジベンゾフラン−１−イル基、
ジベンゾフラン−２−イル基、
ジベンゾフラン−３−イル基、及び
ジベンゾフラン−４−イル基からなる群から選択される基であり、
ａ７は、５であり、複数のＡｒ７１は、Ａｒ１と対応するフェニル基に結合し、
ｂ７は、７であり、複数のＲ８０は、Ａｒ２と対応する１−ナフチル基に結合し、
複数のＡｒ７１は、互いに同一であるか、または異なり、複数のＲ８０は、互いに同一であるか、または異なり、
また、Ａｒ７１は、Ａｒ７１が結合しているベンゼン環と共に、縮合環基を形成するか、又は環を形成せず、この場合の縮合環基としては、例えば、置換もしくは無置換のフルオレニル基や置換もしくは無置換のジベンゾフラニル基等が挙げられる。
【０１８７】
下記一般式（７−５）で表される化合物は、前記一般式（７）におけるＡｒ１が置換もしくは無置換のフェニル基であり、Ａｒ２が、置換もしくは無置換の２−ナフチル基である。
【０１８８】
【化４１】
2017099160.tif 000044
【０１８９】
前記一般式（７−５）中、
Ｒ７１〜Ｒ７８は、それぞれ独立に、前記一般式（７）におけるＲ７１〜Ｒ７８と同義であり、
Ｒ８０は、それぞれ独立に、前記一般式（７−１）におけるＲ８０と同義であり、
Ａｒ７１は、それぞれ独立に、水素原子、又は置換基であり、
置換基としてのＡｒ７１は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数７〜３０のアラルキル基、
ジベンゾフラン−１−イル基、
ジベンゾフラン−２−イル基、
ジベンゾフラン−３−イル基、及び
ジベンゾフラン−４−イル基からなる群から選択される基であり、
ａ７は、５であり、複数のＡｒ７１は、Ａｒ１と対応するフェニル基に結合し、
ｂ７は、７であり、複数のＲ８０は、Ａｒ２と対応する２−ナフチル基に結合し、
複数のＡｒ７１は、互いに同一であるか、または異なり、複数のＲ８０は、互いに同一であるか、または異なり、
Ａｒ７１は、Ａｒ７１が結合しているベンゼン環と共に、縮合環基を形成するか、又は縮合環基を形成せず、この場合の縮合環基としては、例えば、置換もしくは無置換のフルオレニル基や置換もしくは無置換のジベンゾフラニル基等が挙げられる。
【０１９０】
（化合物（７Ｃ））
化合物（７Ｃ）は、下記一般式（７−６）で表され、具体的には、下記一般式（７−６−１）、下記一般式（７−６−２）及び下記一般式（７−６−３）のいずれかで表される化合物であることが好ましい。
【０１９１】
【化４２】
2017099160.tif 000045
【０１９２】
前記一般式（７−６）中、
Ｒ７１〜Ｒ７８は、それぞれ独立に、前記一般式（７）におけるＲ７１〜Ｒ７８と同義であり、
Ａｒ７１は、前記一般式（７−４）におけるＡｒ７１と同義であり、
Ａｒ７２は、水素原子、又は置換基であり、
置換基としてのＡｒ７２は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、及び
置換もしくは無置換の炭素数７〜３０のアラルキル基からなる群から選択される基であり、
ａ７は、５であり、複数のＡｒ７１は、Ａｒ１と対応するフェニル基に結合し、
ｂ７は、５であり、複数のＡｒ７２は、Ａｒ２と対応するフェニル基に結合し、
複数のＡｒ７１は、互いに同一であるか、または異なり、複数のＡｒ７２は、互いに同一であるか、または異なり、
Ａｒ７１及びＡｒ７２は、それぞれ独立に選択される。
【０１９３】
【化４３】
2017099160.tif 000046
【０１９４】
前記一般式（７−６−１）中、Ｒ７１〜Ｒ７８は、それぞれ独立に、前記一般式（７）におけるＲ７１〜Ｒ７８と同義である。
【０１９５】
【化４４】
2017099160.tif 000047
【０１９６】
前記一般式（７−６−２）中、Ｒ７１〜Ｒ７８は、それぞれ独立に、前記一般式（７）におけるＲ７１〜Ｒ７８と同義であり、
Ａｒ７３は、置換もしくは無置換の環形成炭素数１０〜２０の縮合アリール基であり、
ｂ７は、５であり、複数のＡｒ７３は、Ａｒ２と対応するフェニル基に結合し、
複数のＡｒ７３は、互いに同一であるか、または異なる。
【０１９７】
【化４５】
2017099160.tif 000048
【０１９８】
前記一般式（７−６−３）中、
Ｒ７１〜Ｒ７８は、前記一般式（７）におけるＲ７１〜Ｒ７８と同義であり、
Ａｒ７４及びＡｒ７５は、それぞれ独立に、置換もしくは無置換の環形成炭素数１０〜２０の縮合アリール基であり、
ａ７は、５であり、複数のＡｒ７４は、Ａｒ１と対応するフェニル基に結合し、
ｂ７は、５であり、複数のＡｒ７５は、Ａｒ２と対応するフェニル基に結合し、
複数のＡｒ７４は、互いに同一であるか、または異なり、複数のＡｒ７５は、互いに同一であるか、または異なる。
【０１９９】
前記一般式（７）で表される化合物としては、適用する有機ＥＬ素子の構成や求める特性に応じて、下記化合物（７０）で表される化合物であることも好ましい。
【０２００】
【化４６】
2017099160.tif 000049
【０２０１】
前記一般式（７０）において、
Ａｒ２は、
置換もしくは無置換の環形成炭素数６〜３０のアリール基、又は
置換もしくは無置換の環形成原子数５〜３０のヘテロアリール基であり、
Ｒ７１〜Ｒ７８は、それぞれ独立に、水素原子、又は置換基であり、
置換基としてのＲ７１〜Ｒ７８は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数１〜３０のアルコキシ基、
置換もしくは無置換の炭素数７〜３０のアラルキル基、
置換もしくは無置換の環形成炭素数６〜３０のアリールオキシ基、
置換もしくは無置換の環形成炭素数６〜３０のアリールチオ基、
置換もしくは無置換の炭素数２〜３０のアルコキシカルボニル基、
置換もしくは無置換のシリル基、
置換もしくは無置換のアミノ基、
カルボキシル基、
ハロゲン原子、
シアノ基、
ニトロ基、及び
ヒドロキシル基からなる群から選択される基であり、
Ｌ７１は、単結合、又は連結基であり、
連結基としてのＬ７１は、
置換もしくは無置換の２価のアリーレン基、
置換もしくは無置換の２価の複素環基、又は
置換もしくは無置換の２価のアリーレン基及び置換もしくは無置換の２価の複素環基からなる群から選択される連結基が２個以上４個以下連結して形成される基であり、
Ａｒ７１は、下記一般式（７１）、一般式（７２）、又は一般式（７３）で表される基である。
【０２０２】
【化４７】
2017099160.tif 000050
【０２０３】
【化４８】
2017099160.tif 000051
【０２０４】
【化４９】
2017099160.tif 000052
【０２０５】
前記一般式（７１）、一般式（７２）、及び一般式（７３）において、
Ｘ７１は、酸素原子、又は硫黄原子を示し、
Ｒ７０１〜Ｒ７１０、Ｒ７１１〜Ｒ７２０、Ｒ７２１〜Ｒ７３０は、それぞれ独立に、水素原子、置換基、又はＬ７１と結合する単結合であり、
Ｒ７０１〜Ｒ７１０のいずれか一つは、Ｌ７１と結合する単結合であり、
Ｒ７１１〜Ｒ７２０のいずれか一つは、Ｌ７１と結合する単結合であり、
Ｒ７２１〜Ｒ７３０のいずれか一つは、Ｌ７１と結合する単結合であり、
置換基としてのＲ７０１〜Ｒ７１０、Ｒ７１１〜Ｒ７２０、Ｒ７２１〜Ｒ７３０は、それぞれ独立に、
置換もしくは無置換の環形成炭素数６〜３０のアリール基、
置換もしくは無置換の環形成原子数５〜３０のヘテロアリール基、
置換もしくは無置換の炭素数１〜３０のアルキル基、
置換もしくは無置換の環形成炭素数３〜３０のシクロアルキル基、
置換もしくは無置換の炭素数１〜３０のアルコキシ基、
置換もしくは無置換の炭素数７〜３０のアラルキル基、
置換もしくは無置換の環形成炭素数６〜３０のアリールオキシ基、
置換もしくは無置換の環形成炭素数６〜３０のアリールチオ基、
置換もしくは無置換の炭素数２〜３０のアルコキシカルボニル基、
置換もしくは無置換のシリル基、
置換もしくは無置換のアミノ基、
カルボキシル基、
ハロゲン原子、
シアノ基、
ニトロ基、及び
ヒドロキシル基からなる群から選択される基である。
【０２０６】
本実施形態において、ホスト材料に関する前記一般式中の置換基は、前述した置換基の具体例から選択されてもよいし、以下に説明する置換基であってもよい。
ホスト材料に関する前記一般式中の置換基としての置換もしくは無置換の環形成炭素数６〜３０のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、６−クリセニル基、１−ベンゾ［ｃ］フェナントリル基、２−ベンゾ［ｃ］フェナントリル基、３−ベンゾ［ｃ］フェナントリル基、４−ベンゾ［ｃ］フェナントリル基、５−ベンゾ［ｃ］フェナントリル基、６−ベンゾ［ｃ］フェナントリル基、１−ベンゾ［ｇ］クリセニル基、２−ベンゾ［ｇ］クリセニル基、３−ベンゾ［ｇ］クリセニル基、４−ベンゾ［ｇ］クリセニル基、５−ベンゾ［ｇ］クリセニル基、６−ベンゾ［ｇ］クリセニル基、７−ベンゾ［ｇ］クリセニル基、８−ベンゾ［ｇ］クリセニル基、９−ベンゾ［ｇ］クリセニル基、１０−ベンゾ［ｇ］クリセニル基、１１−ベンゾ［ｇ］クリセニル基、１２−ベンゾ［ｇ］クリセニル基、１３−ベンゾ［ｇ］クリセニル基、１４−ベンゾ［ｇ］クリセニル基、１−トリフェニル基、２−トリフェニル基、２−フルオレニル基、９，９−ジメチルフルオレン−２−イル基、ベンゾフルオレニル基、ジベンゾフルオレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、及び４”−ｔ−ブチル−ｐ−ターフェニル−４−イル基等が挙げられ、好ましくは、無置換のフェニル基、置換フェニル基及び置換もしくは無置換の環形成炭素数１０〜１４のアリール基（例えば、１−ナフチル基、２−ナフチル基、９−フェナントリル基）、置換もしくは無置換のフルオレニル基（２−フルオレニル基）、及び置換もしくは無置換のピレニル基（１−ピレニル基、２−ピレニル基、４−ピレニル基）からなる群から選択される基である。
【０２０７】
また、ホスト材料に関する前記一般式中の置換基としての置換もしくは無置換の環形成炭素数１０〜３０の縮合アリール基としては、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−フルオレニル基等が挙げられ、好ましくは、１−ナフチル基、２−ナフチル基、９−フェナントリル基、及びフルオレニル基（２−フルオレニル基）からなる群から選択される基である。
【０２０８】
ホスト材料に関する前記一般式中の置換基としての置換もしくは無置換の環形成原子数５〜３０のヘテロアリール基としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、１−ジベンゾフラニル基、２−ジベンゾフラニル基、３−ジベンゾフラニル基、４−ジベンゾフラニル基、１−ジベンゾチエニル基、２−ジベンゾチエニル基、３−ジベンゾチエニル基、４−ジベンゾチエニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナントリジニル基、２−フェナントリジニル基、３−フェナントリジニル基、４−フェナントリジニル基、６−フェナントリジニル基、７−フェナントリジニル基、８−フェナントリジニル基、９−フェナントリジニル基、１０−フェナントリジニル基、１−アクリジニル基、２−アクリジニル基、３−アクリジニル基、４−アクリジニル基、９−アクリジニル基、１，７−フェナントロリン−２−イル基、１，７−フェナントロリン−３−イル基、１，７−フェナントロリン−４−イル基、１，７−フェナントロリン−５−イル基、１，７−フェナントロリン−６−イル基、１，７−フェナントロリン−８−イル基、１，７−フェナントロリン−９−イル基、１，７−フェナントロリン−１０−イル基、１，８−フェナントロリン−２−イル基、１，８−フェナントロリン−３−イル基、１，８−フェナントロリン−４−イル基、１，８−フェナントロリン−５−イル基、１，８−フェナントロリン−６−イル基、１，８−フェナントロリン−７−イル基、１，８−フェナントロリン−９−イル基、１，８−フェナントロリン−１０−イル基、１，９−フェナントロリン−２−イル基、１，９−フェナントロリン−３−イル基、１，９−フェナントロリン−４−イル基、１，９−フェナントロリン−５−イル基、１，９−フェナントロリン−６−イル基、１，９−フェナントロリン−７−イル基、１，９−フェナントロリン−８−イル基、１，９−フェナントロリン−１０−イル基、１，１０−フェナントロリン−２−イル基、１，１０−フェナントロリン−３−イル基、１，１０−フェナントロリン−４−イル基、１，１０−フェナントロリン−５−イル基、２，９−フェナントロリン−１−イル基、２，９−フェナントロリン−３−イル基、２，９−フェナントロリン−４−イル基、２，９−フェナントロリン−５−イル基、２，９−フェナントロリン−６−イル基、２，９−フェナントロリン−７−イル基、２，９−フェナントロリン−８−イル基、２，９−フェナントロリン−１０−イル基、２，８−フェナントロリン−１−イル基、２，８−フェナントロリン−３−イル基、２，８−フェナントロリン−４−イル基、２，８−フェナントロリン−５−イル基、２，８−フェナントロリン−６−イル基、２，８−フェナントロリン−７−イル基、２，８−フェナントロリン−９−イル基、２，８−フェナントロリン−１０−イル基、２，７−フェナントロリン−１−イル基、２，７−フェナントロリン−３−イル基、２，７−フェナントロリン−４−イル基、２，７−フェナントロリン−５−イル基、２，７−フェナントロリン−６−イル基、２，７−フェナントロリン−８−イル基、２，７−フェナントロリン−９−イル基、２，７−フェナントロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、及び４−ｔ−ブチル−３−インドリル基等が挙げられ、好ましくは、１−ジベンゾフラニル基、２−ジベンゾフラニル基、３−ジベンゾフラニル基、４−ジベンゾフラニル基、１−ジベンゾチエニル基、２−ジベンゾチエニル基、３−ジベンゾチエニル基、４−ジベンゾチエニル基、１−カルバゾリル基、２−カルバゾリル基、３−カルバゾリル基、４−カルバゾリル基、及び９−カルバゾリル基からなる群から選択される基である。
【０２０９】
ホスト材料に関する前記一般式中の置換基としての置換もしくは無置換の炭素数１〜３０のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、及び１，２，３−トリニトロプロピル基等が挙げられ、好ましくは、メチル基、エチル基、プロピル基、イソプロピル基、ｎ−ブチル基、ｓ−ブチル基、イソブチル基、及びｔ−ブチル基からなる群から選択される基である。
【０２１０】
ホスト材料に関する前記一般式中の置換基としての置換もしくは無置換の環形成炭素数３〜３０のシクロアルキル基としては、シクロプロピル基、シクロブチル基、シクロペンチル基、シクロヘキシル基、４−メチルシクロヘキシル基、１−アダマンチル基、２−アダマンチル基、１−ノルボルニル基、及び２−ノルボルニル基等が挙げられ、好ましくは、シクロペンチル基、又はシクロヘキシル基である。
【０２１１】
ホスト材料に関する前記一般式中の置換基としての置換もしくは無置換の炭素数１〜３０のアルコキシ基は、−ＯＺで表される基であり、Ｚは、置換もしくは無置換の炭素数１〜３０のアルキル基から選択される。
【０２１２】
ホスト材料に関する前記一般式中の置換基としての置換もしくは無置換の炭素数７〜３０アラルキル基（アリール部分は炭素数６〜２９、アルキル部分は炭素数１〜３０）としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、及び１−クロロ−２−フェニルイソプロピル基等が挙げられる。
【０２１３】
ホスト材料に関する前記一般式中の置換基としての置換もしくは無置換の環形成炭素数６〜３０のアリールオキシ基は、−ＯＹと表される。
ホスト材料に関する前記一般式中の置換基としての置換もしくは無置換の環形成炭素数６〜３０のアリールチオ基は、−ＳＹと表される。−ＯＹ及び−ＳＹにおけるＹは、ホスト材料に関する前記一般式中の置換基としての置換もしくは無置換の環形成炭素数６〜３０のアリール基から選ばれる。
【０２１４】
ホスト材料に関する前記一般式中の置換基としての置換もしくは無置換の炭素数２〜３０アルコキシカルボニル基（アルキル部分は炭素数１〜２９）は、−ＣＯＯＺと表され、Ｚは、ホスト材料に関する前記一般式中の置換基としての置換もしくは無置換の炭素数１〜３０のアルキル基から選ばれる。
【０２１５】
ホスト材料に関する前記一般式中の置換基としての置換シリル基としては、トリメチルシリル基、トリエチルシリル基、ｔ−ブチルジメチルシリル基、ビニルジメチルシリル基、プロピルジメチルシリル基、及びトリフェニルシリル基等が挙げられる。
【０２１６】
ホスト材料に関する前記一般式中の置換基としてのハロゲン原子としては、フッ素、塩素、臭素、及びヨウ素等が挙げられる。
【０２１７】
・電子輸送層
電子輸送層６は、電子輸送性の高い物質を含む層である。電子輸送層６に用いられる化合物としては、例えば、金属錯体、複素芳香族化合物、及び高分子化合物等が挙げられる。金属錯体としては、例えば、アルミニウム錯体、ベリリウム錯体、及び亜鉛錯体等が挙げられる。複素芳香族化合物としては、例えば、イミダゾール誘導体、ベンゾイミダゾール誘導体、アジン誘導体、カルバゾール誘導体、及びフェナントロリン誘導体等が挙げられる。
【０２１８】
・電子注入層
電子注入層７は、電子注入性の高い物質を含む層である。電子注入層７に用いられる化合物としては、例えば、アルカリ金属、アルカリ土類金属、アルカリ金属化合物、及びアルカリ土類金属化合物等が挙げられる。電子注入層７に用いられる化合物の具体例としては、例えば、リチウム（Ｌｉ）、フッ化リチウム（ＬｉＦ）、フッ化セシウム（ＣｓＦ）、フッ化カルシウム（ＣａＦ２）、及びリチウム酸化物（ＬｉＯｘ）等が挙げられる。金属錯体としては、例えば、リチウムキノリノラト（ＬｉＱ）錯体などが挙げられる。
【０２１９】
・陰極
陰極８には、仕事関数の小さい（具体的には３．８ｅＶ以下）金属、合金、電気伝導性化合物、及びこれらの混合物などを用いることが好ましい。陰極８に用いられる化合物の具体例としては、元素周期表の第１族または第２族に属する元素、すなわちリチウム（Ｌｉ）やセシウム（Ｃｓ）等のアルカリ金属、及びマグネシウム（Ｍｇ）等のアルカリ土類金属、及びこれらを含む合金（例えば、ＭｇＡｇやＡｌＬｉ）、ユーロピウム（Ｅｕ）、イッテルビウム（Ｙｂ）等の希土類金属及びこれらを含む合金等が挙げられる。
【０２２０】
・膜厚
有機ＥＬ発光装置１の各層の膜厚は、特に制限されない。一般に膜厚が薄すぎるとピンホール等の欠陥が生じやすく、逆に厚すぎると高い印加電圧が必要となり効率が悪くなるため、通常、膜厚は、数ｎｍから１μｍの範囲が好ましい。
【０２２１】
・層形成方法
有機ＥＬ発光装置１の各層の形成方法としては、特に制限されず、乾式成膜法や湿式成膜法等の公知の方法を採用できる。乾式成膜法としては、例えば、真空蒸着法、スパッタリング法、プラズマ法、及びイオンプレーティング法などが挙げられる。湿式成膜法としては、例えば、スピンコーティング法、ディッピング法、フローコーティング法、及びインクジェット法などが挙げられる。
【０２２２】
・電子機器
有機ＥＬ発光装置１は、表示装置や発光装置等の電子機器に使用できる。表示装置としては、例えば、有機ＥＬパネルモジュール等の表示部品、テレビ、携帯電話、タブレットもしくはパーソナルコンピュータ等が挙げられる。発光装置としては、例えば、照明、もしくは車両用灯具等が挙げられる。
【０２２３】
〔第二実施形態〕
第二実施形態に係る有機ＥＬ発光装置の構成について説明する。第二実施形態の説明において第一実施形態と同一の構成要素は、同一符号や名称を付す等して説明を省略もしくは簡略化する。また、第二実施形態では、特に言及されない材料や化合物については、第一実施形態で説明した材料や化合物と同様の材料や化合物を用いることができる。
【０２２４】
図４には、本実施形態に係る有機ＥＬ発光装置１Ａの概略図が示されている。
本実施形態に係る有機ＥＬ発光装置１Ａと、第一実施形態に係る有機ＥＬ発光装置１とは、共通層の構成において相違する。その他の点については第一実施形態と同様である。
【０２２５】
有機ＥＬ発光装置１Ａは、第一画素１０Ａ、第二画素２０Ａ、及び第三画素３０Ａを有する。本実施形態では、有機ＥＬ発光装置１Ａは、第一画素１０Ａ、第二画素２０Ａ、及び第三画素３０Ａを並列に有する。本実施形態では、第一画素１０Ａが青色の発光を呈し、第二画素２０Ａが緑色の発光を呈し、第三画素３０Ａが赤色の発光を呈する有機ＥＬ発光装置１Ａを例に挙げて説明する。
【０２２６】
有機ＥＬ発光装置１Ａは、陽極２、正孔注入層３、正孔輸送層４、発光帯域５、共通層５０Ａ、電子輸送層６、電子注入層７、及び陰極８を含んでいる。陽極２、正孔注入層３、正孔輸送層４、発光帯域５、共通層５０Ａ、電子輸送層６、電子注入層７、及び陰極８は、この順番で積層されている。発光帯域５の構成は、第一実施形態と同様である。
【０２２７】
・共通層
共通層５０Ａは、陽極２と陰極８との間に設けられた層であって、第一画素１０Ａ、第二画素２０Ａ及び第三画素３０Ａに亘って共通して設けられた層である。共通層５０Ａは、発光帯域５と電子輸送層６との間に設けられている。本実施形態では、共通層５０Ａは、発光帯域５の陰極側において、発光帯域５と接合している。
【０２２８】
共通層５０Ａを構成する化合物の組成は、第一発光層１５を構成する化合物の組成と異なり、第二発光層２５を構成する化合物の組成と異なり、さらに第三発光層３５を構成する化合物の組成とも異なる。第一実施形態では、共通層５０と第一発光層１５とが同じ化合物で形成されていたのに対し、本実施形態では、共通層５０Ａと第一発光層１５とは別の層である。共通層５０Ａは、第二発光層２５及び第三発光層３５とも異なる別の層である。
本明細書において、層を構成する化合物の組成が異なるとは、例えば、第一発光層１５が、Ｘ化合物及びＹ化合物を含有し、第二発光層２５がＺ化合物及びＷ化合物を含有し、これに対して共通層５０が、Ａ化合物を含有する場合、又はＸ化合物、Ｙ化合物及びＡ化合物を含有する場合のように、各層を構成する化合物の組成が一致しない場合をいう。また、例えば、第一発光層１５が、Ｘ化合物及びＹ化合物を含有し、第二発光層２５がＺ化合物及びＷ化合物を含有し、これに対して共通層５０がＸ化合物を含有しＹ化合物を含有しない場合も、各層を構成する化合物の組成が一致しないので、層を構成する化合物の組成が異なる場合に該当する。第三発光層３５を含む本実施形態の態様の場合にも、このような考え方が適用される。
例えば、共通層５０Ａの形成の際は、第一発光層１５、第二発光層２５及び第三発光層３５を形成し、続いて、第一発光層１５、第二発光層２５及び第三発光層３５の形成に用いた化合物とは異なる化合物を用い、第一画素１０Ａ、第二画素２０Ａ及び第三画素３０Ａに亘って共通して設けられるように第一発光層１５、第二発光層２５及び第三発光層３５の上に共通層５０Ａを形成することができる。
本実施形態の有機ＥＬ発光装置１Ａにおいては、共通層５０Ａは、第四化合物を含有する。共通層５０Ａは、遅延蛍光性の化合物を含有しない。共通層５０Ａは、燐光発光性の金属錯体を含有しないことが好ましい。
【０２２９】
・第一画素、第二画素及び第三画素
第一画素１０Ａは、陽極２、正孔注入層３、正孔輸送層４、第一発光層１５、共通層５０Ａ、電子輸送層６、電子注入層７及び陰極８によって構成される。第一発光層１５は、共通層５０に接している。
第二画素２０Ａは、陽極２、正孔注入層３、正孔輸送層４、第二発光層２５、共通層５０Ａ、電子輸送層６、電子注入層７及び陰極８によって構成される。第二発光層２５は、共通層５０に接している。
第三画素３０Ａは、陽極２、正孔注入層３、正孔輸送層４、第三発光層３５、共通層５０Ａ、電子輸送層６、電子注入層７及び陰極８によって構成される。第三発光層３５は、共通層５０に接している。
【０２３０】
第一発光層１５、第二発光層２５及び第三発光層３５は、第一実施形態と同様である。
第一発光層１５からの発光のピーク波長は、第二発光層２５からの発光のピーク波長よりも小さいことが好ましく、さらに第二発光層２５からの発光のピーク波長は、第三発光層３５からの発光のピーク波長よりも小さいことが好ましい。その他、第一実施形態の各発光層における化合物同士の関係性も本実施形態において好ましい態様として適用され得る。
【０２３１】
・各画素の発光層と共通層との関係
第一発光層１５の第一化合物及び第三化合物と、共通層５０Ａの第四化合物とは、第一発光層１５において２つの三重項励起子の衝突融合により一重項励起子が生成する現象（以下、Ｔｒｉｐｌｅｔ−Ｔｒｉｐｌｅｔ  Ｆｕｓｉｏｎ＝ＴＴＦ現象と称する。）を効率的に発生させ、発光効率の向上を図る観点から、以下のような関係を満たすことが好ましい。
【０２３２】
第一化合物の一重項エネルギーＳ１（ＢＤ）と、第三化合物の一重項エネルギーＳ１（ＢＨ）とが、Ｓ１（ＢＨ）＞Ｓ１（ＢＤ）の関係を満たし、第三化合物の７７ＫにおけるエネルギーギャップＴ７７Ｋ（ＢＨ）と、第四化合物の７７ＫにおけるエネルギーギャップＴ７７Ｋ（Ｃ）とが、Ｔ７７Ｋ（Ｃ）≧Ｔ７７Ｋ（ＢＨ）の関係を満たすことが好ましく、Ｔ７７Ｋ（Ｃ）＞Ｔ７７Ｋ（ＢＨ）の関係を満たすことがより好ましい。
【０２３３】
第三化合物の一重項エネルギーＳ１（ＢＨ）と、第四化合物の一重項エネルギーＳ１（Ｃ）とが、Ｓ１（Ｃ）≧Ｓ１（ＢＨ）の関係を満たすことが好ましく、Ｓ１（Ｃ）＞Ｓ１（ＢＨ）の関係を満たすことがより好ましい。
【０２３４】
第一化合物の７７ＫにおけるエネルギーギャップＴ７７Ｋ（ＢＤ）と、第三化合物の７７ＫにおけるエネルギーギャップＴ７７Ｋ（ＢＨ）とが、Ｔ７７Ｋ（ＢＤ）＞Ｔ７７Ｋ（ＢＨ）の関係を満たすことが好ましい。
第一化合物、第三化合物及び第四化合物が、Ｔ７７Ｋ（ＢＤ）＞Ｔ７７Ｋ（ＢＨ）かつＴ７７Ｋ（Ｃ）＞Ｔ７７Ｋ（ＢＨ）の関係を満たすことがより好ましい。
第一化合物、第三化合物及び第四化合物が、Ｔ７７Ｋ（ＢＤ）＞Ｔ７７Ｋ（ＢＨ）かつＴ７７Ｋ（Ｃ）＞Ｔ７７Ｋ（ＢＨ）の関係を満たし、さらに、Ｔ７７Ｋ（Ｃ）＞Ｔ７７Ｋ（ＢＤ）の関係（すなわち、Ｔ７７Ｋ（Ｃ）＞Ｔ７７Ｋ（ＢＤ）＞Ｔ７７Ｋ（ＢＨ）の関係）を満たす態様も好ましい。一方で、第一化合物、第三化合物及び第四化合物が、Ｔ７７Ｋ（ＢＤ）＞Ｔ７７Ｋ（ＢＨ）かつＴ７７Ｋ（Ｃ）＞Ｔ７７Ｋ（ＢＨ）の関係を満たし、さらに、Ｔ７７Ｋ（ＢＤ）＞Ｔ７７Ｋ（Ｃ）の関係（すなわち、Ｔ７７Ｋ（ＢＤ）＞Ｔ７７Ｋ（Ｃ）＞Ｔ７７Ｋ（ＢＨ）の関係）を満たす態様も好ましい。
【０２３５】
第二発光層２５の遅延蛍光性の第二化合物と、共通層５０Ａの第四化合物とは、第二発光層２５から共通層５０Ａへの正孔の移動を阻止する観点から、以下のような関係を満たすことが好ましい。
【０２３６】
第二化合物のイオン化ポテンシャルＩｐ（ＧＤＦ）と、第四化合物のイオン化ポテンシャルＩｐ（Ｃ）とが、Ｉｐ（Ｃ）≧Ｉｐ（ＧＤＦ）の関係を満たすことが好ましく、Ｉｐ（Ｃ）＞Ｉｐ（ＧＤＦ）の関係を満たすことがより好ましい。
【０２３７】
第三発光層３５の遅延蛍光性の第七化合物と、共通層５０Ａの第四化合物とは、第三発光層３５から共通層５０Ａへの正孔の移動を阻止する観点から、以下のような関係を満たすことが好ましい。
【０２３８】
第七化合物のイオン化ポテンシャルＩｐ（ＲＤＦ）と、第四化合物のイオン化ポテンシャルＩｐ（Ｃ）とが、Ｉｐ（Ｃ）≧Ｉｐ（ＲＤＦ）の関係を満たすことが好ましく、Ｉｐ（Ｃ）＞Ｉｐ（ＲＤＦ）の関係を満たすことがより好ましい。
【０２３９】
本実施形態においても、第一実施形態と同様、有機ＥＬ発光装置１Ａの各画素の発光層が燐光発光層ではなく、蛍光発光層（第一発光層１５）または遅延蛍光性の化合物を含む発光層（第二発光層２５及び第三発光層３５）を備えることで、複数の画素に亘って共通して設けられる共通層５０Ａに使用できる化合物の選択の幅を広げつつ、有機ＥＬ発光装置１Ａを長寿命化させることができる。
また、有機ＥＬ発光装置１Ａによれば、燐光発光層を含む有機ＥＬ発光装置に比べて、駆動電圧を低下させることができる。
【０２４０】
〔第三実施形態〕
第三実施形態に係る有機ＥＬ発光装置の構成について説明する。第三実施形態の説明において第一実施形態や第二実施形態と同一の構成要素は、同一符号や名称を付す等して説明を省略もしくは簡略化する。また、第三実施形態では、特に言及されない材料や化合物については、第一実施形態や第二実施形態で説明した材料や化合物と同様の材料や化合物を用いることができる。
【０２４１】
図５には、本実施形態に係る有機ＥＬ発光装置１Ｂの概略図が示されている。本実施形態の有機ＥＬ発光装置１Ｂは、共通層５０Ｂが第一画素１０Ｂ及び第二画素２０Ｂに亘って共通して設けられた層である点、第三画素３０Ｂが共通層５０Ｂを有していない点で、第二実施形態の有機ＥＬ発光装置１Ａと相違する。その他の点については第二実施形態と同様である。
【０２４２】
本実施形態では、第一画素１０Ｂが青色の発光を呈し、第二画素２０Ｂが緑色の発光を呈し、第三画素３０Ｂが赤色の発光を呈する有機ＥＬ発光装置１Ｂを例に挙げて説明する。
【０２４３】
有機ＥＬ発光装置１Ｂは、陽極２、正孔注入層３、正孔輸送層４、発光帯域５Ｂ、共通層５０Ｂ、電子輸送層６、電子注入層７、及び陰極８を含んでいる。発光帯域５Ｂは、第一発光層１５、第二発光層２５及び第三発光層３５Ｂを有する。第三発光層３５Ｂは、共通層５０Ｂと接合しておらず、電子輸送層６と接合している。
有機ＥＬ発光装置１Ｂは、第一画素１０Ｂ及び第二画素２０Ｂにおいては、陽極２、正孔注入層３、正孔輸送層４、発光帯域５Ｂ、共通層５０Ｂ、電子輸送層６、電子注入層７、及び陰極８は、この順番で積層されている。
【０２４４】
・第一画素、第二画素及び第三画素
第一画素１０Ｂは、陽極２、正孔注入層３、正孔輸送層４、第一発光層１５、共通層５０Ｂ、電子輸送層６、電子注入層７及び陰極８によって構成される。第一発光層１５は、共通層５０Ｂに接している。
第二画素２０Ｂは、陽極２、正孔注入層３、正孔輸送層４、第二発光層２５、共通層５０Ｂ、電子輸送層６、電子注入層７及び陰極８によって構成される。第二発光層２５は、共通層５０Ｂに接している。
第三画素３０Ｂは、陽極２、正孔注入層３、正孔輸送層４、第三発光層３５Ｂ、電子輸送層６、電子注入層７及び陰極８によって構成される。第三発光層３５Ｂは、電子輸送層６に接している。
【０２４５】
第一発光層１５及び第二発光層２５は、第二実施形態と同様である。第三発光層３５Ｂは、共通層５０Ｂと接合しておらず、電子輸送層６と接合している点を除いて、第一実施形態や第二実施形態の第三発光層３５と同様である。
【０２４６】
第一発光層１５からの発光のピーク波長は、第二発光層２５からの発光のピーク波長よりも小さいことが好ましく、さらに第二発光層２５からの発光のピーク波長は、第三発光層３５からの発光のピーク波長よりも小さいことが好ましい。その他、第一実施形態及び第二実施形態の各発光層における化合物同士の関係性も本実施形態において好ましい態様として適用され得る。
【０２４７】
本実施形態においても、第一実施形態と同様、有機ＥＬ発光装置１Ｂの各画素の発光層が燐光発光層ではなく、蛍光発光層（第一発光層１５）または遅延蛍光性の化合物を含む発光層（第二発光層２５）を備えることで、複数の画素に亘って共通して設けられる共通層５０Ｂに使用できる化合物の選択の幅を広げつつ、有機ＥＬ発光装置１Ｂを長寿命化させることができる。
また、有機ＥＬ発光装置１Ｂによれば、燐光発光層を含む有機ＥＬ発光装置に比べて、駆動電圧を低下させることができる。
【０２４８】
〔実施形態の変形例〕
なお、本発明は、上述の実施形態に限定されない。本発明の目的を達成できる範囲での変更、改良などは、本発明に含まれる。
【０２４９】
例えば、前記実施形態では、各画素が、赤色、緑色、または青色の発光を呈する態様を例に挙げて説明したが、本発明はこのような態様に限定されない。画素が呈するその他の発光色としては、例えば、黄色、橙色、水色、紫色及び白色などが挙げられる。
【０２５０】
前記実施形態では、共通層は、２つ又は３つの画素に亘って共通して設けられている態様を例に挙げて説明したが、本発明は、このような態様に限定されない。例えば、共通層は、４種類以上の画素に亘って共通して設けられている態様であってもよい。
【０２５１】
前記実施形態では第一画素が青色、第二画素が緑色、第三画素が赤色の発光を呈する態様を例に挙げて説明したが、本発明は、このような態様に限定されない。例えば、第一画素が青色の発光を呈し、第二画素が赤色の発光を呈し、第三画素が緑色の発光を呈する態様が挙げられる。
【０２５２】
共通層及び非共通層を積層させる順序は、前述の実施形態で例示した態様に限定されない。例えば、共通層と陽極との間に非共通層を設けてもよいし、共通層と陰極との間に非共通層を設けてもよい。例えば、第一実施形態の有機ＥＬ発光装置において、第一画素の第一発光層を電子輸送層と共通層との間に設け、第二発光層及び第三発光層を正孔輸送層と共通層との間に設けた態様であってもよい。
【０２５３】
前記実施形態では、遅延蛍光性の化合物を含む発光層（遅延蛍光層と称する場合がある。例えば、第二発光層及び第三発光層が遅延蛍光層に当たる。）に蛍光発光性化合物を含む態様を例に挙げて説明したが、本発明はこれらの態様に限定されない。例えば、第二発光層としての遅延蛍光層は、蛍光発光性化合物を含まずに、遅延蛍光性の第二化合物と、第六化合物とを含んでいる２成分系の発光層であってもよい。この時、第二化合物と第六化合物とは、前述の実施形態で説明した一重項エネルギーＳ１の関係性や、７７ＫにおけるエネルギーギャップＴ７７Ｋの関係性を満たしていることが好ましい。
また、第六化合物は、ホスト材料である態様も好ましい。第六化合物がホスト材料である場合、遅延蛍光性の第二化合物を発光材料として利用する態様も好ましい。遅延蛍光性化合物が発光材料として発光する場合、第六化合物の最低励起三重項状態Ｔ１（Ｍ６）からのデクスター型エネルギー移動により第二化合物の最低励起一重項状態Ｓ１（Ｍ２）または最低励起三重項状態Ｔ１（Ｍ２）が生成する。さらに、第二化合物としてΔＳＴの小さな材料を用いると、第二化合物の最低励起三重項状態Ｔ１（Ｍ２）は熱エネルギーによって最低励起一重項状態Ｓ１（Ｍ２）に逆項間交差することが可能である。この結果、第二化合物の最低励起一重項状態Ｓ１（Ｍ２）からの発光を観測することができる。このようなＴＡＤＦ機構による遅延蛍光を利用することによっても、理論的に内部効率を１００％まで高めることができると考えられている。
第三発光層についても、ここで説明した態様について同様に適用可能である。
【０２５４】
また、前記実施形態では、第一発光層は、第一化合物及び第三化合物を含む態様を例に挙げて説明したが、本発明はこれらの態様に限定されない。例えば、第一発光層が単一の化合物で構成されていてもよい。
【０２５５】
前記第三実施形態では、第三画素の第三発光層３５Ｂは、遅延蛍光層である態様を例に挙げて説明したが、本発明は、このような態様に限定されない。例えば、第三実施形態の第三発光層３５Ｂに代えて、蛍光発光性の化合物を含む蛍光発光層を採用した態様の有機ＥＬ発光装置であってもよい。
【０２５６】
前記第二実施形態及び前記第三実施形態では、共通層に所定の条件を満たす化合物を用いることが好ましい旨を述べたが、本発明はこれら実施形態で説明した態様に限定されず、共通層に使用できる化合物は、燐光発光層の場合に比べて選択の幅が広く、各画素の発光層の発光機構や発光層に含まれる化合物の種類に応じて適宜選択することができる。
【０２５７】
各画素における発光層は、１層に限られず、複数の発光層が積層されていてもよい。一画素が複数の発光層を有する場合、少なくとも１つの発光層が、共通層に直接的に接するか、または障壁層等を介して間接的に接していることが好ましい。一画素に含まれる複数の発光層は、同じ発光型であっても、異なる発光型であってもよい。一画素に含まれる複数の発光層は、互いに隣接して設けられていてもよいし、中間層を介して複数の発光ユニットが積層された、いわゆるタンデム型の積層構造であってもよい。
【０２５８】
有機ＥＬ発光装置において、各画素がそれぞれ独立に発光できるように、共通層を設けつつ、画素同士を分離させてもよい。例えば、陽極を画素ごとに分離させてもよいし、陽極から正孔輸送層または発光層までの層構成を画素ごとに分離させてもよいし、電子輸送層から陰極までの層構成を分離させてもよいし、陰極を画素ごとに分離させてもよい。分離させた画素同士の間には、絶縁膜等を介在させてもよい。
【０２５９】
有機ＥＬ発光装置を画素ごとに駆動させるために、各画素を駆動させる薄膜トランジスタを基板に形成し、さらに各画素に対応する画素電極（陽極）を形成し、画素電極の上に前述の各層を形成させてもよい。
【０２６０】
また、前記実施形態では、３種類以上の画素が並列して設けられている有機ＥＬ発光装置を例に挙げて説明したが、２種類の画素が並列して設けられている有機ＥＬ発光装置であってもよい。また、有機ＥＬ発光装置は、２種類以上の画素からなる組を複数備えていてもよい。例えば、第一画素、第二画素、及び第三画素の３種類の画素からなる組を、複数備える有機ＥＬ発光装置であってもよい。
【０２６１】
前述の実施形態の有機ＥＬ発光装置に限らず、本発明の有機ＥＬ発光装置は、電子機器に利用できる。
【０２６２】
その他、本発明の実施における具体的な構造及び形状などは、本発明の目的を達成できる範囲で他の構造などとしてもよい。
【実施例】
【０２６３】
本発明に係る実施例を説明する。本発明はこれらの実施例によって限定されない。【０２６４】
有機ＥＬ発光装置の製造に用いた化合物を以下に示す。【０２６５】
【化５０】
2017099160.tif 000053
【０２６６】
【化５１】
2017099160.tif 000054
【０２６７】
【化５２】
2017099160.tif 000055
【０２６８】
【化５３】
2017099160.tif 000056
【０２６９】
＜化合物の評価＞
次に、本実施例で使用した化合物の物性を測定した。測定方法を以下に示す。【０２７０】
（遅延蛍光性）
遅延蛍光性は図２に示す装置を利用して過渡ＰＬを測定することにより確認した。前記化合物ＧＨ１と前記化合物ＴＨ−２とを、化合物ＧＨ１の割合が１２質量％となるように石英基板上に共蒸着し、膜厚１００ｎｍの薄膜を形成して試料を作製した。前記化合物ＧＨ１が吸収する波長のパルス光（パルスレーザーから照射される光）で励起された後、当該励起状態から即座に観察されるＰｒｏｍｐｔ発光（即時発光）と、当該励起後、即座には観察されず、その後観察されるＤｅｌａｙ発光（遅延発光）とが存在する。本実施例における遅延蛍光性とは、Ｄｅｌａｙ発光（遅延発光）の量がＰｒｏｍｐｔ発光（即時発光）の量に対して５％以上を意味する。具体的には、Ｐｒｏｍｐｔ発光（即時発光）の量をＸＰとし、Ｄｅｌａｙ発光（遅延発光）の量をＸＤとしたときに、ＸＤ／ＸＰの値が０．０５以上であることを意味する。
化合物ＧＨ１について、Ｄｅｌａｙ発光（遅延発光）の量がＰｒｏｍｐｔ発光（即時発光）の量に対して５％以上であることが確認された。具体的には、化合物ＧＨ１について、ＸＤ／ＸＰの値が０．０５以上であることが確認された。
Ｐｒｏｍｐｔ発光とＤｅｌａｙ発光の量は、“Ｎａｔｕｒｅ  ４９２，  ２３４−２３８，  ２０１２”に記載された方法と同様の方法により、求めることができる。なお、Ｐｒｏｍｐｔ発光とＤｅｌａｙ発光の量の算出に使用される装置は、図２の装置や文献に記載された装置に限定されない。【０２７１】
各化合物の一重項エネルギーＳ１、及び７７ＫにおけるエネルギーギャップＴ７７Ｋについて、前述の測定方法に準じて測定した。
各化合物のイオン化ポテンシャルＩｐは、大気下で光電子分光装置（理研計器株式会社製:ＡＣ−３）を用いて測定した。具体的には、測定対象となる化合物に光を照射し、その際に電荷分離によって生じる電子量を測定することにより測定した。
測定値は、表２に示されたとおりである。【０２７２】
【表２】
2017099160.tif 000057
【０２７３】
＜有機ＥＬ発光装置の作製＞
第一画素及び第二画素を有する有機ＥＬ発光装置を以下のように作製した。【０２７４】
（実施例１）
２５ｍｍ×７５ｍｍ×１．１ｍｍ厚のＩＴＯ透明電極（陽極）付きガラス基板（ジオマティック社製）を、イソプロピルアルコール中で５分間超音波洗浄を行なった後、ＵＶオゾン洗浄を３０分間行なった。ＩＴＯの膜厚は、１３０ｎｍとした。
洗浄後の透明電極ライン付きガラス基板を真空蒸着装置の基板ホルダーに装着した。まず、透明電極ラインが形成されている側の面上に透明電極を覆うように化合物ＨＩ１を蒸着し、第一画素及び第二画素の正孔注入層を形成した。正孔注入層の膜厚は、５ｎｍとした。
次に、正孔注入層の上に、化合物ＨＴ１を蒸着し、第一画素及び第二画素の第一正孔輸送層を形成した。第一正孔輸送層の膜厚は、第一画素において９０ｎｍとし、第二画素において１３５ｎｍとした。
次に、第一正孔輸送層の上に、化合物ＨＴ２を蒸着し、第一画素及び第二画素の第二正孔輸送層を形成した。第二の正孔輸送層の膜厚は、１５ｎｍとした。
次に、第二正孔輸送層の上に、第二画素の第二発光層を形成した。まず、化合物ＧＨ２と、遅延蛍光性の化合物ＧＨ１と、蛍光発光性の化合物ＧＤ１とを共蒸着し、膜厚２５ｎｍの第二発光層を形成した。第二発光層における化合物ＧＨ１の濃度を４９質量％とし、化合物ＧＤ１の濃度を１質量％とした。第二発光層の上に、化合物ＢＨ１と、蛍光発光性の化合物ＢＤ１とを共蒸着し、共通層を形成した。共通層の膜厚は、２０ｎｍとした。共通層における化合物ＢＤ１の濃度を５質量％とした。本実施例の共通層は、第一画素において第一発光層として機能するように、第一画素の第一発光層及び共通層は、同じ化合物（化合物ＢＨ１及び化合物ＢＤ１）で構成した。
次に、共通層の上に、化合物ＥＥＬ１を蒸着し、第一画素及び第二画素のブロック層を形成した。ブロック層の膜厚は、５ｎｍとした。
次に、ブロック層の上に、化合物ＥＴ１を蒸着し、第一画素及び第二画素の電子輸送層を形成した。電子輸送層の膜厚は、２０ｎｍとした。
次に、電子輸送層の上に、フッ化リチウム（ＬｉＦ）を蒸着し、第一画素及び第二画素の電子注入層を形成した。電子注入層の膜厚は、１ｎｍとした。
そして、電子注入層の上に、金属アルミニウム（Ａｌ）を蒸着し、第一画素及び第二画素の陰極を形成した。陰極の膜厚は、８０ｎｍとした。
実施例１の有機ＥＬ発光装置の構成を略式的に示すと、次のとおりである。
第一画素：ITO（130）/HI1（5）/HT1（90）/HT2（15）/BH1:BD1（20,BD1:5%）/EEL1（5）/ET1（20）/LiF（1）/Al（80）
第二画素：ITO（130）/HI1（5）/HT1（135）/HT2（15）/GH2:GH1:GD1（25,GH1:49%, GD1:1%）/BH1:BD1（20,BD1:5%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。【０２７５】
（比較例１）
比較例１の有機ＥＬ発光装置は、実施例１の第二発光層を下記のとおり変更したこと以外は、実施例１と同様にして作製した。
比較例１においては、ＣＢＰと、燐光発光性の金属錯体であるＩｒ（ｐｐｙ）３とを共蒸着し、膜厚２５ｎｍの第二発光層を形成した。Ｉｒ（ｐｐｙ）３の濃度を５質量％とした。
比較例１の有機ＥＬ発光装置の構成を略式的に示すと、次のとおりである。
第二画素：ITO（130）/HI1（5）/HT1（135）/HT2（15）/CBP:Ir(ppy)3（25, Ir(ppy)3:5%）/BH1:BD1（20,BD1:5%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例１の有機ＥＬ発光装置の第一画素は、実施例１と同様である。【０２７６】
（比較例２）
比較例２の有機ＥＬ発光装置は、実施例１の第二発光層を下記のとおり変更したこと以外は、実施例１と同様にして作製した。
比較例２においては、化合物ＧＨ２とＩｒ（ｐｐｙ）３とを共蒸着し、膜厚２５ｎｍの第二発光層を形成した。Ｉｒ（ｐｐｙ）３の濃度を５質量％とした。
比較例２の有機ＥＬ発光装置の構成を略式的に示すと、次のとおりである。
第二画素：ITO（130）/HI1（5）/HT1（135）/HT2（15）/GH2:Ir(ppy)3（25, Ir(ppy)3:5%）/BH1:BD1（20,BD1:5%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例２の有機ＥＬ発光装置の第一画素は、実施例１と同様である。【０２７７】
〔有機ＥＬ素子の評価〕
実施例１及び比較例１〜２において作製した有機ＥＬ発光装置の第二画素について、寿命及び駆動電圧を測定した。評価結果を表３に示す。【０２７８】
・寿命ＬＴ８０
初期電流密度を５０ｍＡ／ｃｍ２に設定して直流の連続通電試験を行い、試験開始時の輝度に対して、輝度が８０％まで減少する時間を寿命（ＬＴ８０）とした。【０２７９】
・駆動電圧Ｖ
電流密度が１０ｍＡ／ｃｍ２となるようにＩＴＯ透明電極と金属Ａｌ陰極との間に通電したときの電圧（単位：Ｖ）を計測した。【０２８０】
【表３】
2017099160.tif 000058
【０２８１】
表３に示されているように、第二発光層に遅延蛍光性の化合物を含有する実施例１の有機ＥＬ発光装置の第二画素は、第二発光層に燐光発光性の化合物を含有する比較例１及び２と比べて、長寿命であった。実施例１の第二画素は、比較例１及び２の第二画素に比べて、低電圧で駆動した。この結果より、実施例１の有機ＥＬ発光装置全体の駆動電圧が、比較例１及び２と比べて、低下すると考えられる。【０２８２】
（実施例２）
実施例２の有機ＥＬ発光装置は、実施例１の共通層を下記のとおり変更したこと以外は、実施例１と同様にして作製した。
実施例２においては、第二発光層を形成した後、化合物ＢＨ１と、蛍光発光性の化合物ＢＤ１とを共蒸着し、膜厚２０ｎｍの第一発光層を形成した。第一発光層における化合物ＢＤ１の濃度を５質量％とした。第二発光層及び第一発光層の上に化合物ＥＴ１を蒸着し、膜厚２５ｎｍの共通層を形成した。この共通層の上に実施例１と同様に電子注入層及び陰極を形成した。
実施例２の有機ＥＬ発光装置の構成を略式的に示すと、次のとおりである。
第一画素：ITO（130）/HI1（5）/HT1（90）/HT2（15）/BH1:BD1（20,BD1:5%）/ET1（25）/LiF（1）/Al（80）
第二画素：ITO（130）/HI1（5）/HT1（135）/HT2（15）/GH2:GH1:GD1（25,GH1:49%, GD1:1%）/ET1（25）/LiF（1）/Al（80）
なお、括弧内の数字は、膜厚（単位：ｎｍ）を示す。また、同じく括弧内において、パーセント表示された数字は、層に含まれる化合物の割合（質量％）を示す。【０２８３】
（比較例３）
比較例３の有機ＥＬ発光装置は、実施例２の第二発光層を下記のとおり変更したこと以外は、実施例２と同様にして作製した。
比較例３においては、ＣＢＰとＩｒ（ｐｐｙ）３とを共蒸着し、膜厚２５ｎｍの第二発光層を形成した。Ｉｒ（ｐｐｙ）３の濃度を５質量％とした。
比較例３の有機ＥＬ発光装置の構成を略式的に示すと、次のとおりである。
第二画素：ITO（130）/HI1（5）/HT1（135）/HT2（15）/CBP:Ir(ppy)3（25, Ir(ppy)3:5%）/ET1（25）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例３の有機ＥＬ発光装置の第一画素については、実施例２と同様である。【０２８４】
（比較例４）
比較例４の有機ＥＬ発光装置は、実施例２の第二発光層を下記のとおり変更したこと以外は、実施例２と同様にして作製した。
比較例４においては、化合物ＧＨ２とＩｒ（ｐｐｙ）３とを共蒸着し、膜厚２５ｎｍの第二発光層を形成した。Ｉｒ（ｐｐｙ）３の濃度を５質量％とした。
比較例４の有機ＥＬ発光装置の構成を略式的に示すと、次のとおりである。
第二画素：ITO（130）/HI1（5）/HT1（135）/HT2（15）/GH2:Ir(ppy)3（25, Ir(ppy)3:5%）/ET1（25）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例４の有機ＥＬ発光装置の第一画素については、実施例２と同様である。【０２８５】
〔有機ＥＬ素子の評価〕
実施例２及び比較例３〜４において作製した有機ＥＬ発光装置の第二画素について、前述の実施例１等と同様に寿命ＬＴ８０及び駆動電圧Ｖを測定した。評価結果を表４に示す。【０２８６】
【表４】
2017099160.tif 000059
【０２８７】
表４に示されているように、第二発光層に遅延蛍光性の化合物を含有する実施例２の有機ＥＬ発光装置の第二画素は、第二発光層に燐光発光性の化合物を含有する比較例３及び４と比べて、長寿命であった。実施例２の第二画素は、比較例３及び４の第二画素に比べて、低電圧で駆動した。この結果より、実施例２の有機ＥＬ発光装置全体の駆動電圧が、比較例３及び４と比べて、低下すると考えられる。【０２８８】
（実施例３）
実施例３の有機ＥＬ発光装置は、実施例２の共通層を下記のとおり変更したこと以外は、実施例２と同様にして作製した。
実施例３においては、第二発光層及び第一発光層を形成した後、第二発光層及び第一発光層の上に化合物ＥＥＬ１を蒸着し、膜厚５ｎｍの共通層を形成した。この共通層の上に実施例１と同様に電子輸送層、電子注入層及び陰極を形成した。
実施例３の有機ＥＬ発光装置の構成を略式的に示すと、次のとおりである。
第一画素：ITO（130）/HI1（5）/HT1（90）/HT2（15）/BH1:BD1（20,BD1:5%）/EEL1（5）/ET1（20）/LiF（1）/Al（80）
第二画素：ITO（130）/HI1（5）/HT1（135）/HT2（15）/GH2:GH1:GD1（25,GH1:49%, GD1:1%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。【０２８９】
（比較例５）
比較例５の有機ＥＬ発光装置は、実施例３の第二発光層を下記のとおり変更したこと以外は、実施例３と同様にして作製した。
比較例５においては、ＣＢＰとＩｒ（ｐｐｙ）３とを共蒸着し、膜厚２５ｎｍの第二発光層を形成した。Ｉｒ（ｐｐｙ）３の濃度を５質量％とした。
比較例５の有機ＥＬ発光装置の構成を略式的に示すと、次のとおりである。
第二画素：ITO（130）/HI1（5）/HT1（135）/HT2（15）/CBP:Ir(ppy)3（25, Ir(ppy)3:5%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例５の有機ＥＬ発光装置の第一画素については、実施例３と同様である。【０２９０】
（比較例６）
比較例６の有機ＥＬ発光装置は、実施例３の第二発光層を下記のとおり変更したこと以外は、実施例３と同様にして作製した。
比較例６においては、化合物ＧＨ２とＩｒ（ｐｐｙ）３とを共蒸着し、膜厚２５ｎｍの第二発光層を形成した。Ｉｒ（ｐｐｙ）３の濃度を５質量％とした。
比較例６の有機ＥＬ発光装置の構成を略式的に示すと、次のとおりである。
第二画素：ITO（130）/HI1（5）/HT1（135）/HT2（15）/GH2:Ir(ppy)3（25, Ir(ppy)3:5%）/EEL1（5）/ET1（20）/LiF（1）/Al（80）
なお、括弧内の数字は、膜厚（単位：ｎｍ）を示す。また、同じく括弧内において、パーセント表示された数字は、層に含まれる化合物の割合（質量％）を示す。
比較例６の有機ＥＬ発光装置の第一画素については、実施例３と同様である。【０２９１】
〔有機ＥＬ素子の評価〕
実施例３及び比較例５〜６において作製した有機ＥＬ発光装置の第二画素について、前述の実施例１等と同様に寿命ＬＴ８０及び駆動電圧Ｖを測定した。評価結果を表５に示す。【０２９２】
【表５】
2017099160.tif 000060
【０２９３】
表５に示されているように、第二発光層に遅延蛍光性の化合物を含有する実施例３の有機ＥＬ発光装置の第二画素は、第二発光層に燐光発光性の化合物を含有する比較例５及び６と比べて、長寿命であった。実施例３の第二画素は、比較例５及び６の第二画素に比べて、低電圧で駆動した。この結果より、実施例３の有機ＥＬ発光装置全体の駆動電圧が、比較例５及び６と比べて、低下すると考えられる。
【符号の説明】
【０２９４】
１，１Ａ，１Ｂ…有機ＥＬ発光装置、２…陽極、４…正孔輸送層、６…電子輸送層、８…陰極、１０，１０Ａ，１０Ｂ…第一画素、１５…第一発光層、２０，２０Ａ，２０Ｂ…第二画素、２５…第二発光層、３０，３０Ａ，３０Ｂ…第三画素、３５，３５Ｂ…第三発光層、５０，５０Ａ，５０Ｂ…共通層。
【図１】
2017099160.tif 000061
【図２】
2017099160.tif 000062
【図３】
2017099160.tif 000063
【図４】
2017099160.tif 000064
【図５】
2017099160.tif 000065
【国際調査報告】
2017099160.tif 000066
2017099160.tif 000067
2017099160.tif 000068
2017099160.tif 000069